(57)【要約】  本開示のマイクロＬＥＤデバイスは、結晶成長基板（１００）と、それぞれが第１導電型の第１半導体層（２１）および第２導電型の第２半導体層（２２）を有する複数のマイクロＬＥＤ（２２０）、ならびにマイクロＬＥＤの間に位置する素子分離領域（２４０）を含むフロントプレーン（２００）とを備える。素子分離領域は、第２半導体層に電気的に接続された少なくともひとつの金属プラグ（２４）を有する。このデバイスは、第１半導体層に電気的に接続された第１コンタクト電極（３１）および金属プラグに接続された第２コンタクト電極（３２）を含む中間層（３００）と、中間層上に形成されたバックプレーン（４００）とを備える。素子分離領域は、複数のマイクロＬＥＤのそれぞれから放射された光を結晶成長基板およびバックプレーンの一方または両方に向けて反射するリフレクタ（２６０）を備えている。
2020115851.tif 000002
【特許請求の範囲】
【請求項１】
結晶成長基板と、
前記結晶成長基板に支持されたフロントプレーンであって、それぞれが第１導電型の第１半導体層および第２導電型の第２半導体層を有する複数のマイクロＬＥＤ、ならびに前記複数のマイクロＬＥＤの間に位置する素子分離領域を含み、前記素子分離領域が、前記第２半導体層に電気的に接続された少なくともひとつの金属プラグを有している、フロントプレーンと、
前記フロントプレーンに支持された中間層であって、それぞれが前記複数のマイクロＬＥＤの前記第１半導体層に電気的に接続された複数の第１コンタクト電極、および前記金属プラグに接続された少なくともひとつの第２コンタクト電極を含む、中間層と、
前記中間層に支持されたバックプレーンであって、前記複数の第１コンタクト電極および前記少なくともひとつの第２コンタクト電極を介して前記複数のマイクロＬＥＤに電気的に接続された電気回路を有し、前記電気回路は複数の薄膜トランジスタを含む、バックプレーンと
を備え、
前記素子分離領域は、前記複数のマイクロＬＥＤのそれぞれから放射された光を前記結晶成長基板および前記バックプレーンの一方または両方に向けて反射するリフレクタを備えている、マイクロＬＥＤデバイス。
【請求項２】
前記少なくともひとつの金属プラグの少なくとも一部が前記リフレクタとして機能する、請求項１に記載のマイクロＬＥＤデバイス。
【請求項３】
前記複数のマイクロＬＥＤのそれぞれは、順テーパおよび／または逆テーパの側面を有しており、
前記少なくともひとつの金属プラグは、前記複数のマイクロＬＥＤのそれぞれが有する前記側面に接触している、請求項２に記載のマイクロＬＥＤデバイス。
【請求項４】
前記複数のマイクロＬＥＤのそれぞれは、順テーパおよび／または逆テーパの側面を有しており、
前記リフレクタは、前記複数のマイクロＬＥＤのそれぞれが有する前記側面に接触した反射面を有している、請求項１または２に記載のマイクロＬＥＤデバイス。
【請求項５】
前記複数のマイクロＬＥＤのそれぞれは、順テーパおよび／または逆テーパの側面を有しており、
前記リフレクタは、前記複数のマイクロＬＥＤのそれぞれが有する前記側面に接触した誘電体から形成されている、請求項１に記載のマイクロＬＥＤデバイス。
【請求項６】
前記リフレクタは、誘電体多層膜である、請求項５に記載のマイクロＬＥＤデバイス。
【請求項７】
前記複数の薄膜トランジスタのそれぞれは、前記結晶成長基板に支持された前記フロントプレーンおよび／または前記中間層上に成長した半導体層を有している、請求項１から６のいずれかに記載のマイクロＬＥＤデバイス。
【請求項８】
前記フロントプレーンの前記素子分離領域は、前記複数のマイクロＬＥＤの間を埋める埋め込み絶縁物を有しており、前記埋め込み絶縁物は、前記金属プラグのための少なくともひとつのスルーホールを有している、請求項１から７のいずれかに記載のマイクロＬＥＤデバイス。
【請求項９】
前記フロントプレーンの前記素子分離領域は、前記複数のマイクロＬＥＤの側面をそれぞれ覆う複数の絶縁層を有しており、
前記金属プラグは、前記素子分離領域内において、前記複数の絶縁層によって囲まれた空間を埋めている、請求項１から８のいずれかに記載のマイクロＬＥＤデバイス。
【請求項１０】
前記金属プラグは、各マイクロＬＥＤの前記第１半導体層および前記第２半導体層に接触する金属表面層を有しており、
前記第２半導体層と前記金属表面層との間にはオーミック接触が形成され、
前記第１半導体層の前記金属表面層に接触する部分は抵抗性または絶縁性を有している、請求項１から３のいずれかに記載のマイクロＬＥＤデバイス。
【請求項１１】
前記フロントプレーンの前記素子分離領域は、前記金属プラグによって埋められている、請求項１０に記載のマイクロＬＥＤデバイス。
【請求項１２】
前記金属プラグの前記第１半導体層に接触する前記金属表面層と前記第２半導体層に接触する前記金属表面層とは、異なる金属材料から形成されている、請求項１０または１１に記載のマイクロＬＥＤデバイス。
【請求項１３】
前記フロントプレーンは、平坦な表面を有しており、
前記平坦な表面は前記中間層に接している、請求項１から１２のいずれかに記載のマイクロＬＥＤデバイス。
【請求項１４】
前記中間層は、平坦な表面を有する層間絶縁層を含み、
前記層間絶縁層は、前記複数の第１コンタクト電極および前記少なくともひとつの第２コンタクト電極をそれぞれ前記電気回路に接続するための複数のコンタクトホールを有している、請求項１から１３のいずれかに記載のマイクロＬＥＤデバイス。
【請求項１５】
結晶成長基板に支持されたフロントプレーンであって、それぞれが第１導電型の第１半導体層および第２導電型の第２半導体層を有する複数のマイクロＬＥＤ、ならびに前記複数のマイクロＬＥＤの間に位置する素子分離領域を含み、前記素子分離領域が、前記第２半導体層に電気的に接続された少なくともひとつの金属プラグを有している、フロントプレーン、および
前記フロントプレーンに支持された中間層であって、それぞれが前記複数のマイクロＬＥＤの前記第１半導体層に電気的に接続された複数の第１コンタクト電極、および前記金属プラグに接続された少なくともひとつの第２コンタクト電極を含む、中間層、
を備える積層構造体を用意する工程と、
前記積層構造体上にバックプレーンを形成する工程であって、前記複数の第１コンタクト電極および前記少なくともひとつの第２コンタクト電極を介して前記複数のマイクロＬＥＤに電気的に接続された電気回路を有し、前記電気回路は複数の薄膜トランジスタを含む、バックプレーンを形成する工程と、
を含み、
前記積層構造体を用意する工程は、前記複数のマイクロＬＥＤのそれぞれから放射された光を前記結晶成長基板および前記バックプレーンの一方または両方に向けて反射するリフレクタを前記素子分離領域に形成することを含み、
前記バックプレーンを形成する工程は、
前記積層構造体上に半導体層を堆積する工程と、
前記積層構造体上の前記半導体層をパターニングする工程と、
を含む、マイクロＬＥＤデバイスの製造方法。
【発明の詳細な説明】
【技術分野】
【０００１】
本開示は、マイクロＬＥＤデバイスおよびその製造方法に関する。
【背景技術】
【０００２】
多数のマイクロＬＥＤが狭ピッチで配列されたディスプレイ装置を実用化するためには、微細なマイクロＬＥＤをＴＦＴ基板などの実装回路基板上の所定位置に実装する量産技術の開発が必要である。個々のマイクロＬＥＤをピックアンドプレイス（pick-and-place）方式で回路上に実装する技術によれば、多数のマイクロＬＥＤを例えば数１０μｍのピッチで回路上に実装することは非常に長い作業時間を必要とする。【０００３】
特許文献１は、ＴＦＴ基板上に転写された多数のマイクロＬＥＤを備えるディスプレイ装置およびその製造方法を開示している。【０００４】
特許文献２は、複数のＬＥＤが形成されたＧａＮウェハと、このＧａＮウェハが接合されたバックプレーン制御部（ＴＦＴ基板）とを備えるディスプレイ装置およびその製造方法を開示している。
【先行技術文献】
【特許文献】
【０００５】
【特許文献１】特表２０１６−５２２５８５号公報
【特許文献２】特表２０１７−５３８２９０号公報
【発明の概要】
【発明が解決しようとする課題】
【０００６】
多数のマイクロＬＥＤをＴＦＴ基板上に転写する方法は、マイクロＬＥＤのサイズが小さくなり、その個数が増えると、ＴＦＴ基板に対するマイクロＬＥＤの位置合わせが難しくなるという問題がある。また、ＧａＮウェハをバックプレーン制御部に接合する方法も、ＧａＮウェハを一時的に保持するウェハに移しかえ、かつ、更にバックプレーン制御部に実装するという複雑な工程が必要になる。【０００７】
本開示は、上記の課題を解決することができる、マイクロＬＥＤデバイスの新しい構造および製造方法を提供する。
【課題を解決するための手段】
【０００８】
本開示のマイクロＬＥＤデバイスは、例示的な実施形態において、結晶成長基板と、前記結晶成長基板に支持されたフロントプレーンであって、それぞれが第１導電型の第１半導体層および第２導電型の第２半導体層を有する複数のマイクロＬＥＤ、ならびに前記複数のマイクロＬＥＤの間に位置する素子分離領域を含み、前記素子分離領域が、前記第２半導体層に電気的に接続された少なくともひとつの金属プラグを有している、フロントプレーンと、前記フロントプレーンに支持された中間層であって、それぞれが前記複数のマイクロＬＥＤの前記第１半導体層に電気的に接続された複数の第１コンタクト電極、および前記金属プラグに接続された少なくともひとつの第２コンタクト電極を含む、中間層と、前記中間層に支持されたバックプレーンであって、前記複数の第１コンタクト電極および前記少なくともひとつの第２コンタクト電極を介して前記複数のマイクロＬＥＤに電気的に接続された電気回路を有し、前記電気回路は複数の薄膜トランジスタを含む、バックプレーンとを備える。前記素子分離領域は、前記複数のマイクロＬＥＤのそれぞれから放射された光を前記結晶成長基板および前記バックプレーンの一方または両方に向けて反射するリフレクタを備えている。【０００９】
ある実施形態において、前記少なくともひとつの金属プラグの少なくとも一部が前記リフレクタとして機能する。【００１０】
ある実施形態において、前記複数のマイクロＬＥＤのそれぞれは、順テーパおよび／または逆テーパの側面を有しており、前記少なくともひとつの金属プラグは、前記複数のマイクロＬＥＤのそれぞれが有する前記側面に接触している。【００１１】
ある実施形態において、前記複数のマイクロＬＥＤのそれぞれは、順テーパおよび／または逆テーパの側面を有しており、前記リフレクタは、前記複数のマイクロＬＥＤのそれぞれが有する前記側面に接触した反射面を有している。【００１２】
ある実施形態において、前記複数のマイクロＬＥＤのそれぞれは、順テーパおよび／または逆テーパの側面を有しており、前記リフレクタは、前記複数のマイクロＬＥＤのそれぞれが有する前記側面に接触した誘電体から形成されている。【００１３】
ある実施形態において、前記リフレクタは、誘電体多層膜である。【００１４】
ある実施形態において、前記複数の薄膜トランジスタのそれぞれは、前記結晶成長基板に支持された前記フロントプレーンおよび／または前記中間層上に成長した半導体層を有している。【００１５】
ある実施形態において、前記フロントプレーンの前記素子分離領域は、前記複数のマイクロＬＥＤの間を埋める埋め込み絶縁物を有しており、前記埋め込み絶縁物は、前記金属プラグのための少なくともひとつのスルーホールを有している。【００１６】
ある実施形態において、前記フロントプレーンの前記素子分離領域は、前記複数のマイクロＬＥＤの側面をそれぞれ覆う複数の絶縁層を有しており、前記金属プラグは、前記素子分離領域内において、前記複数の絶縁層によって囲まれた空間を埋めている。【００１７】
ある実施形態において、前記金属プラグは、各マイクロＬＥＤの前記第１半導体層および前記第２半導体層に接触する金属表面層を有しており、前記第２半導体層と前記金属表面層との間にはオーミック接触が形成され、前記第１半導体層の前記金属表面層に接触する部分は抵抗性または絶縁性を有している。【００１８】
ある実施形態において、前記フロントプレーンの前記素子分離領域は、前記金属プラグによって埋められている。【００１９】
ある実施形態において、前記金属プラグの前記第１半導体層に接触する前記金属表面層と前記第２半導体層に接触する前記金属表面層とは、異なる金属材料から形成されている。【００２０】
ある実施形態において、前記フロントプレーンは、平坦な表面を有しており、前記平坦な表面は前記中間層に接している。【００２１】
ある実施形態において、前記中間層は、平坦な表面を有する層間絶縁層を含み、前記層間絶縁層は、前記複数の第１コンタクト電極および前記少なくともひとつの第２コンタクト電極をそれぞれ前記電気回路に接続するための複数のコンタクトホールを有している。【００２２】
本開示のマイクロＬＥＤデバイスの製造方法は、例示的な実施形態において、結晶成長基板に支持されたフロントプレーンであって、それぞれが第１導電型の第１半導体層および第２導電型の第２半導体層を有する複数のマイクロＬＥＤ、ならびに前記複数のマイクロＬＥＤの間に位置する素子分離領域を含み、前記素子分離領域が、前記第２半導体層に電気的に接続された少なくともひとつの金属プラグを有している、フロントプレーン、および前記フロントプレーンに支持された中間層であって、それぞれが前記複数のマイクロＬＥＤの前記第１半導体層に電気的に接続された複数の第１コンタクト電極、および前記金属プラグに接続された少なくともひとつの第２コンタクト電極を含む、中間層を備える積層構造体を用意する工程と、前記積層構造体上にバックプレーンを形成する工程であって、前記複数の第１コンタクト電極および前記少なくともひとつの第２コンタクト電極を介して前記複数のマイクロＬＥＤに電気的に接続された電気回路を有し、前記電気回路は複数の薄膜トランジスタを含む、バックプレーンを形成する工程とを含む。前記積層構造体を用意する工程は、前記複数のマイクロＬＥＤのそれぞれから放射された光を前記結晶成長基板および前記バックプレーンの一方または両方に向けて反射するリフレクタを前記素子分離領域に形成することを含み、前記バックプレーンを形成する工程は、前記積層構造体上に半導体層を堆積する工程と、前記積層構造体上の前記半導体層をパターニングする工程とを含む。
【発明の効果】
【００２３】
本発明の実施形態によれば、前記の課題を解決するマイクロＬＥＤデバイスおよびその製造方法が提供される。
【図面の簡単な説明】
【００２４】
【図１Ａ】本開示によるμＬＥＤデバイス１０００の一部を示す断面図である。
【図１Ｂ】μＬＥＤデバイス１０００におけるμＬＥＤ２２０の配置例を示す平面図である。
【図１Ｃ】μＬＥＤデバイス１０００における金属プラグ２４の配置例を示す平面図である。
【図１Ｄ】μＬＥＤデバイス１０００における金属プラグ２４の他の配置例を示す平面図である。
【図２】μＬＥＤデバイス１０００における第１コンタクト電極３１および第２コンタクト電極３２の配置例を示す斜視図である。
【図３】μＬＥＤデバイス１０００における電気回路の一部の例を示す回路図である。
【図４Ａ】μＬＥＤデバイス１０００の製造工程を模式的に示す斜視図である。
【図４Ｂ】μＬＥＤデバイス１０００の製造工程を模式的に示す斜視図である。
【図４Ｃ】μＬＥＤデバイス１０００の製造工程を模式的に示す斜視図である。
【図４Ｄ】μＬＥＤデバイス１０００の製造工程を模式的に示す斜視図である。
【図４Ｅ】μＬＥＤデバイス１０００の製造工程を模式的に示す斜視図である。
【図４Ｆ】μＬＥＤデバイス１０００の製造工程を模式的に示す斜視図である。
【図４Ｇ】μＬＥＤデバイス１０００の製造工程を模式的に示す斜視図である。
【図４Ｈ】μＬＥＤデバイス１０００の製造工程を模式的に示す斜視図である。
【図５Ａ】円柱形のμＬＥＤ２２０を備えるμＬＥＤデバイス１０００の一部を示す斜視図である。
【図５Ｂ】円柱形のμＬＥＤ２２０を備えるμＬＥＤデバイス１０００の平面図である。
【図６】本開示の実施形態におけるμＬＥＤデバイス１０００Ａの断面図である。
【図７Ａ】μＬＥＤデバイス１０００Ａの製造工程を模式的に示す断面図である。
【図７Ｂ】μＬＥＤデバイス１０００Ａの製造工程を模式的に示す断面図である。
【図７Ｃ】μＬＥＤデバイス１０００Ａの製造工程を模式的に示す断面図である。
【図７Ｄ】μＬＥＤデバイス１０００Ａの製造工程を模式的に示す断面図である。
【図７Ｅ】μＬＥＤデバイス１０００Ａの製造工程を模式的に示す断面図である。
【図７Ｆ】μＬＥＤデバイス１０００Ａの製造工程を模式的に示す断面図である。
【図８】本開示の実施形態におけるμＬＥＤデバイス１０００Ａの他の構成例を示す断面図である。
【図９】本開示の実施形態におけるμＬＥＤデバイス１０００Ａの更に他の構成例を示す断面図である。
【図１０】本開示の実施形態におけるμＬＥＤデバイス１０００Ａの更に他の構成例を示す断面図である。
【図１１Ａ】μＬＥＤデバイス１０００Ａの製造工程を模式的に示す断面図である。
【図１１Ｂ】μＬＥＤデバイス１０００Ａの製造工程を模式的に示す断面図である。
【図１１Ｃ】μＬＥＤデバイス１０００Ａの製造工程を模式的に示す断面図である。
【図１１Ｄ】μＬＥＤデバイス１０００Ａの製造工程を模式的に示す断面図である。
【図１１Ｅ】μＬＥＤデバイス１０００Ａの製造工程を模式的に示す断面図である。
【図１１Ｆ】μＬＥＤデバイス１０００Ａの製造工程を模式的に示す断面図である。
【図１２Ａ】本開示による他の実施形態におけるμＬＥＤデバイス１０００Ａの製造工程を模式的に示す断面図である。
【図１２Ｂ】μＬＥＤデバイス１０００Ａの製造工程を模式的に示す断面図である。
【図１２Ｃ】μＬＥＤデバイス１０００Ａの製造工程を模式的に示す断面図である。
【図１３Ａ】本開示による更に他の実施形態におけるμＬＥＤデバイス１０００Ａの製造工程を模式的に示す断面図である。
【図１３Ｂ】μＬＥＤデバイス１０００Ａの製造工程を模式的に示す断面図である。
【図１４Ａ】本開示による他の実施形態におけるμＬＥＤデバイス１０００Ａの構成を模式的に示す斜視図である。
【図１４Ｂ】図１４ＡのμＬＥＤデバイス１０００Ａの構成を模式的に示す斜視図である。
【図１４Ｃ】図１４ＡのμＬＥＤデバイス１０００Ａの構成を模式的に示す断面図である。
【図１５】μＬＥＤデバイス１０００Ａの他の構成を模式的に示す断面図である。
【図１６Ａ】改変例における素子分離領域２４０の構成例を示す断面図である。
【図１６Ｂ】改変例における素子分離領域２４０の構成例を示す平面図である。
【図１６Ｃ】改変例における素子分離領域２４０の製造工程を説明するための断面図である。
【図１６Ｄ】改変例における素子分離領域２４０の製造工程を説明するための断面図である。
【図１７】本開示による更に他の実施形態におけるμＬＥＤデバイス１０００Ｂの構成を模式的に示す断面図である。
【図１８Ａ】本開示による更に他の実施形態におけるμＬＥＤデバイス１０００Ｃの構成を模式的に示す断面図である。
【図１８Ｂ】図１８ＡのμＬＥＤデバイス１０００Ｃの構成を模式的に示す斜視図である。
【図１９Ａ】本開示による更に他の実施形態におけるμＬＥＤデバイス１０００Ｄの構成を模式的に示す断面図である。
【図１９Ｂ】図１９ＡのμＬＥＤデバイス１０００Ｄの構成を模式的に示す斜視図である。
【図２０】本開示による更に他の実施形態におけるμＬＥＤデバイス１０００Ｅの構成を模式的に示す断面図である。
【図２１】本開示による更に他の実施形態におけるμＬＥＤデバイス１０００Ｆの構成を模式的に示す断面図である。
【図２２】本開示による更に他の実施形態におけるμＬＥＤデバイス１０００Ｇの構成を模式的に示す断面図である。
【図２３Ａ】μＬＥＤデバイス１０００Ｈの一部を示す断面図である。
【図２３Ｂ】μＬＥＤデバイス１０００ＨにおけるμＬＥＤアレイの配置例を示す平面図である。
【図２４】μＬＥＤから放射された光の一部が金属プラグによって反射される様子を模式的に示す図である。
【図２５Ａ】μＬＥＤデバイス１０００Ｈの一部を示す断面図である。
【図２５Ｂ】μＬＥＤデバイス１０００ＨにおけるμＬＥＤアレイの配置例を示す平面図である。
【図２６】μＬＥＤデバイス１０００Ｈの他の構成例を示す断面図である。
【図２７】μＬＥＤデバイス１０００Ｈの更に他の構成例を示す断面図である。
【図２８】側面２２０Ｓが円錐台の側面から形成されている例を示す斜視図である。
【図２９】μＬＥＤデバイス１０００Ｈの更に他の構成例を示す断面図である。
【図３０】μＬＥＤデバイス１０００Ｈの更に他の構成例を示す断面図である。
【発明を実施するための形態】
【００２５】
＜定義＞
本開示における「マイクロＬＥＤ」とは、占有領域のサイズが１００μｍ×１００μｍの領域内に含まれる大きさを有する発光ダイオード（ＬＥＤ）を意味する。マイクロＬＥＤが放射する「光」は、可視光に限定されず、可視、紫外、または赤外の電磁波を広く含む。以下、「マイクロＬＥＤ」を「μＬＥＤ」と表記することがある。
【００２６】
μＬＥＤは、第１導電型の第１半導体層および第２導電型の第２半導体層を有する。第１導電型はｐ型およびｎ型の一方であり、第２導電型はｐ型およびｎ型の他方である。例えば第１導電型がｐ型であるとき、第２導電型はｎ型である。逆に第１導電型がｎ型であるとき、第２導電型はｐ型である。第１半導体層および第２半導体層のそれぞれは、単層構造または多層構造を有し得る。典型的には、少なくとも１個の量子井戸（またはダブルヘテロ構造）を有する発光層が第１半導体層と第２半導体層との間に形成される。
【００２７】
本開示における「マイクロＬＥＤデバイス（μＬＥＤデバイス）」とは、複数のμＬＥＤを備えるデバイスである。μＬＥＤデバイスにおける複数のμＬＥＤを「μＬＥＤアレイ」と呼ぶことがある。μＬＥＤデバイスの典型例はディスプレイデバイスであるが、μＬＥＤデバイスはディスプレイデバイスに限定されない。
【００２８】
＜基本構成＞
図１Ａおよび図１Ｂを参照して、本開示のμＬＥＤデバイスの基本構成例を説明する。図１Ａは、μＬＥＤデバイス１０００の一部を示す断面図である。図１Ｂは、μＬＥＤデバイス１０００におけるμＬＥＤアレイの配置例を示す平面図である。図１Ａに示されているμＬＥＤデバイス１０００の断面は、図１ＢのＡ−Ａ線断面に相当する。
【００２９】
μＬＥＤデバイス１０００は、例えば１００万個を超えるような多数のμＬＥＤを備え得る。図１Ａおよび図１Ｂは、μＬＥＤデバイス１０００のうちの、数個のμＬＥＤを含む一部分のみを示している。μＬＥＤデバイス１０００の全体は、図示されている部分が周期的に配列された構成を備えている。
【００３０】
μＬＥＤデバイス１０００は、結晶成長基板１００と、結晶成長基板１００に支持されたフロントプレーン２００と、フロントプレーン２００に支持された中間層３００と、中間層に支持されたバックプレーン４００とを備えている。
【００３１】
添付図面において、μＬＥＤなどの各構成要素の縦方向サイズに対する横方向サイズの比率は、実施形態における実際の比率を必ずしも反映していない。図面では、わかりやすさを優先した比率で各構成要素が記載されている。また図面における各構成要素の向きは、実際にμＬＥＤデバイスを製造するときの向き、および、使用時における向きを何ら制限しない。図１Ａおよび図１Ｂには、参考のため、相互に直交するＸ軸、Ｙ軸、およびＺ軸の右手系座標軸が記載されている。
【００３２】
＜結晶成長基板＞
結晶成長基板１００は、μＬＥＤを構成する半導体結晶がエピタキシャル成長する基板である。以下、このような結晶成長基板を単に「基板（substrate）」と称する。基板１００の結晶成長が生じる面１００Ｔを「上面」または「結晶成長面」と呼び、基板１００の反対側の面１００Ｂを「下面」と称する。本明細書において、「上面」および「下面」の語句は、基板１００の実際の向きに依存することなく用いられる。
【００３３】
本開示の実施形態で利用され得る半導体結晶の典型例は、窒化ガリウム系化合物半導体である。以下、窒化ガリウム系化合物半導体を「ＧａＮ」と表記することがある。ＧａＮにおけるガリウム（Ｇａ）原子の一部は、アルミニウム（Ａｌ）原子またはインジウム（Ｉｎ）原子によって置換されていてもよい。Ｇａ原子の一部がＡｌ原子で置換されたＧａＮを「ＡｌＧａＮ」と表記する場合がある。また、Ｇａ原子の一部がＩｎ原子で置換されたＧａＮを「ＩｎＧａＮ」と表記する場合がある。更には、Ｇａ原子の一部がＡｌ原子およびＩｎ原子で置換されたＧａＮを「ＡｌＩｎＧａＮ」または「ＩｎＡｌＧａＮ」と表記することがある。ＧａＮのバンドギャップは、ＡｌＧａＮのバンドギャップよりも小さく、ＩｎＧａＮのバンドギャップよりも大きい。なお、本開示では、構成原子の一部が他の原子で置換された窒化ガリウム系化合物半導体を総称して「ＧａＮ」と表記する場合がある。「ＧａＮ」には、不純物イオンとしてｎ型不純物および／またはｐ型不純物がドープされ得る。導電型がｎ型であるＧａＮは「ｎ−ＧａＮ」、導電型がｐ型であるＧａＮは「ｐ−ＧａＮ」と表記する。半導体結晶の成長方法の詳細については、後述する。なお、本開示の実施形態において、μＬＥＤを構成する半導体結晶は、ＧａＮ系半導体に限定されず、ＡｌＮ、ＩｎＮ、またはＡｌＩｎＮなどの窒化物半導体、あるいは他の半導体から形成されていてもよい。
【００３４】
基板１００の例は、サファイア基板、ＧａＮ基板、ＳｉＣ基板、およびＳｉ基板などを含む。本開示の実施形態において、基板１００は、最終的なμＬＥＤデバイス１０００の構成要素である。基板１００の厚さは、例えば３０μｍ以上１０００μｍ以下、好ましくは５００μｍ以下であり得る。基板１００の役割は、結晶成長のベースとなることであるため、μＬＥＤデバイス１０００の剛性は、基板１００以外の他の剛性部材によって補われてもよい。そのような剛性部材は、例えばバックプレーン４００に固着され得る。なお、製造工程中においては、基板１００の下面１００Ｂに基板１００の剛性を補う支持基板（不図示）を固定してもよい。このような支持基板は、最終的なμＬＥＤデバイス１０００からは除去されてもよいし、基板１００に固着されたまま使用されてもよい。
【００３５】
μＬＥＤアレイから放射された光を基板１００が透過して表示などを行う場合、基板１００は、その光の波長域で高い透光性を示す材料から形成されることが望ましい。紫外および可視光に対する透光性の高い材料の例は、サファイアおよびＧａＮである。μＬＥＤアレイから放射された光をバックプレーン４００が透過して表示などを行う場合、基板１００は、その光を透過する必要はない。本開示の実施形態は、μＬＥＤアレイから放射された光を基板１００およびバックプレーン４００の両方が透過して両面で表示を行う形態を含み得る。
【００３６】
基板１００の上面（結晶成長面）１００Ｔには、結晶格子歪を緩和するような溝またはリッジなどの構造が付与されていてもよい。また、結晶格子歪を低減するためのバッファ層が基板１００の上面１００Ｔに形成されていてもよい。基板１００の下面１００Ｂには、μＬＥＤアレイから放射され、基板１００を透過してきた光の取り出し効率を向上させたり、光を拡散させたりするための微細な凹凸が形成されていてもよい。微細な凹凸の例はモスアイ構造を含む。モスアイ構造は、基板１００の下面１００Ｂにおける実効的な屈折率を連続的に変化させるため、基板１００の下面１００Ｂで基板１００の内側に反射される割合（反射率）を大きく低下させる（実質的にゼロにする）ことができる。
【００３７】
本開示において、図１Ａに示されるＺ軸の正方向（矢印の向き）を「結晶成長方向」または「半導体積層方向」と呼ぶ場合がある。また、基板１００の下面１００Ｂおよび上面１００Ｔを、それぞれ、基板１００の「正面」および「背面」と呼んでもよい。「正面」および「背面」の相対的な位置関係は、μＬＥＤデバイス１０００が、基板１００を透過した光を利用するデバイスであるか否かに関係しない。
【００３８】
＜フロントプレーン＞
フロントプレーン２００は、複数のμＬＥＤ２２０と、複数のμＬＥＤ２２０の間に位置する素子分離領域２４０とを含む。複数のμＬＥＤ２２０は、基板１００の上面１００Ｔに平行な２次元平面（ＸＹ面）内において、行および列状に配列され得る。複数のμＬＥＤ２２０のそれぞれは、図１Ａに示されるように、第１導電型の第１半導体層２１および第２導電型の第２半導体層２２を有する。第２半導体層２２は、第１半導体層２１に比べて、基板１００に近い位置にある。
【００３９】
本開示の実施形態において、各μＬＥＤ２２０は、他のμＬＥＤ２２０から独立して発光し得る発光層２３を有している。発光層２３は、第１半導体層２１と第２半導体層２２との間に位置している。素子分離領域２４０は、第２半導体層２２に電気的に接続された少なくともひとつの金属プラグ２４を有している。金属プラグ２４は、μＬＥＤ２２０の基板側電極として機能する。
【００４０】
第１導電型の第１半導体層２１の典型例は、ｐ−ＧａＮ層である。第２導電型の第２半導体層２２の典型例は、ｎ−ＧａＮ層である。ｐ−ＧａＮ層およびｎ−ＧａＮ層は、それぞれ、基板１００の上面１００Ｔに垂直な方向（半導体積層方向：Ｚ軸の正方向）に沿って同一の組成を有している必要はなく、多層構造を有し得る。前述したように、ＧａＮのＧａはＡｌおよび／またはＩｎによって少なくとも部分的に置換され得る。このような置換は、ＧａＮのバンドギャップおよび／または屈折率を調整するために行われ得る。また、ｎ型不純物およびｐ型不純物の濃度、すなわちドーピングレベルも、半導体積層方向（Ｚ軸の正方向）に沿って一様である必要はない。
【００４１】
発光層２３の典型例は、少なくともひとつのＩｎＧａＮ井戸層を含む。発光層２３が複数のＩｎＧａＮ井戸層を含む場合、それぞれのＩｎＧａＮ井戸層の間には、ＩｎＧａＮ井戸層よりもバンドギャップが大きなＧａＮ障壁層またはＡｌＧａＮ障壁層が配置され得る。ＩｎＧａＮ井戸層およびＡｌＧａＮ障壁層は、それぞれＩｎＡｌＧａＮ井戸層およびＩｎＡｌＧａＮ障壁層であってもよい。ＩｎＧａＮ井戸層のバンドギャップは、発光波長を規定する。具体的には、真空中における発光波長をλ［ｎｍ］、バンドギャップをＥｇ［エレクトロンボルト：ｅＶ］とすると、λ×Ｅｇ＝１２４０の関係が成立する。従って、例えばλ＝４５０ｎｍの青色光を放射させるには、ＩｎＧａＮ井戸層のバンドギャップＥｇを約２．７６ｅＶに調整すればよい。ＩｎＧａＮ井戸層のバンドギャップは、ＩｎＧａＮ井戸層におけるＩｎ組成比率に応じて調整され得る。ＩｎＡｌＧａＮ井戸層を用いる場合は、同様にＩｎおよびＡｌ組成比率に応じてバンドギャップが調整され得る。基板１００上に成長するＩｎＧａＮ井戸層におけるＩｎ組成比率は、基板１００の全面において、ほぼ同一の値を持つ。このため、同一の基板１００上に形成された複数のμＬＥＤ２２０は、ほぼ等しい波長を有する光を放射することになる。
【００４２】
各μＬＥＤ２２０を構成する上記複数の半導体層は、それぞれ、基板１００上にエピタキシャル成長した単結晶の層（エピタキシャル層）である。素子分離領域２４０は、基板１００上にエピタキシャル成長した複数の半導体層を部分的にエッチングすることによって形成されたトレンチ状の凹部（以下、「トレンチ」と称する）によって規定される。トレンチによって分離された個々のμＬＥＤ２２０の占有領域は、１００μｍ×１００μｍの領域内に含まれる大きさ（例えば１０μｍ×１０μｍの領域）を有している。なお、μＬＥＤ２２０の占有領域は、素子分離領域２４０によって区分された第１半導体層２１の輪郭によって規定される。
【００４３】
図１Ｂに示されるように、素子分離領域２４０は各μＬＥＤ２２０を取り囲み、個々のμＬＥＤ２２０を他のμＬＥＤ２２０から分離している。より具体的には、素子分離領域２４０は、個々のμＬＥＤ２２０の第１半導体層２１および発光層２３を、他のμＬＥＤ２２０の第１半導体層２１および発光層２３から、電気的・空間的に分離している。
【００４４】
図１Ａに示されるように、第２半導体層２２は、μＬＥＤ２２０ごとに完全に分離されていなくてもよい。図１Ａに示される例において、複数のμＬＥＤ２２０のそれぞれが有する第２半導体層２２は、１層の連続した半導体層から形成されており、複数のμＬＥＤ２２０によって共有されている。１層の連続した第２半導体層２２が複数のμＬＥＤ２２０によって共有されていると、この第２半導体層２２が複数のμＬＥＤ２２０に対する第２導電側の共通電極として機能する。もし、各μＬＥＤ２２０の第２半導体層２２が相互に分離され、かつ、第２半導体層２２が個別にバックプレーン４００における第２導電側の電極（配線）に接続されている形態では、第２導電側の電極または配線の一部に断線不良が発生すると、一部のμＬＥＤ２２０に通電不良が発生してしまう。しかし、複数のμＬＥＤ２２０のそれぞれが有する第２半導体層２２が１層の連続した半導体層から形成されている形態によれば、そのような不良の発生を抑制することができる。本開示の実施形態は、このような例に限定されない。各μＬＥＤ２２０の第２半導体層２２は、金属プラグ２４、または後述するＴｉＮバッファ層などと適切に接続されているのであれば、他のμＬＥＤ２２０の第２半導体層２２から分離されていてもよい。
【００４５】
この例において、素子分離領域２４０は、複数のμＬＥＤ２２０の間を埋める（fill）埋め込み絶縁物（embedded insulator）２５を有している。埋め込み絶縁物２５は、金属プラグ２４のための１個または複数個のスルーホールを有している。スルーホールは金属プラグ２４を構成する金属材料によって埋められている。金属プラグ２４は、異なる金属の層がスタックされた構造を有していてもよい。
【００４６】
図１Ｂに示される例では、複数の金属プラグ２４が離散的に配置されているが、本開示の実施形態は、このような例に限定されない。複数の金属プラグ２４のそれぞれが、対応するμＬＥＤ２２０を囲むリング形状を有していてもよい。また、金属プラグ２４は、図１Ｃに示すように、一方向に平行に延びるストライプ形状を有してもよいし、図１Ｄに示すように、格子形状を有する１個の導電物であってもよい。
【００４７】
金属プラグ２４は、光を透過しない。このため、金属プラグ２４が、個々のμＬＥＤ２２０を囲む形状を有する場合（例えば図１Ｄの形状を有する場合）、金属プラグ２４は、個々のμＬＥＤ２２０から放射された光が、他のμＬＥＤ２２０から放射された光と混合されないようにする効果を生じさせる。金属プラグ２４がこのような遮光部材として機能する代わりに、個々のμＬＥＤ２２０を囲む遮光部材を、別途、素子分離領域２４０内に設けてもよい。このように素子分離領域２４０は、個々のμＬＥＤ２２０の発光層２３を他のμＬＥＤ２２０の発光層２３から光学的に分離する付加的な機能を有していてもよい。
【００４８】
本開示の実施形態において、フロントプレーン２００の上面は、図１Ａに示されるように平坦化されていることが好ましい。このような平坦化は、素子分離領域２４０における金属プラグ２４および埋め込み絶縁物２５の上面のレベルが、μＬＥＤ２２０における第１半導体層２１の上面のレベルに略一致することにより実現されている。
【００４９】
＜中間層＞
中間層３００は、複数の第１コンタクト電極３１と、第２コンタクト電極３２とを含む（図１Ａ参照）。複数の第１コンタクト電極３１は、それぞれ、複数のμＬＥＤ２２０の第１半導体層２１に電気的に接続されている。少なくともひとつの第２コンタクト電極３２は、金属プラグ２４に接続されている。
【００５０】
図２は、第１コンタクト電極３１および第２コンタクト電極３２の配置例を示す斜視図である。図２では、コンタクト電極３１、３２の配置例を示すため、バックプレーン４００の記載が省略されている。図２に示されている構造は、μＬＥＤデバイス１０００の一部分にすぎず、前述したように、μＬＥＤデバイス１０００の実施形態は多数のμＬＥＤ２２０を備えている。
【００５１】
図２に示されている第２コンタクト電極３２は、金属プラグ２４を介して、第２半導体層２２に電気的に接続されている。第２コンタクト電極３２の形状およびサイズは、図示されている例に限定されない。前述したように、金属プラグ２４が多様な形状を取り得るため、金属プラグ２４を介して第２半導体層２２に電気的に接続される限り、第２コンタクト電極３２の配置の自由度は高い。これに対して、第１コンタクト電極３１は、複数のμＬＥＤ２２０の第１半導体層２１に、それぞれ、独立して電気的に接続されている。基板１００の上面１００Ｔに垂直な方向から視たとき、第１コンタクト電極３１の形状および大きさは、第１半導体層２１の形状および大きさに一致している必要はない。
【００５２】
前述したように、フロントプレーン２００の上面が平坦化されているため、基板１００から第１コンタクト電極３１および第２コンタクト電極３２までの距離、言い換えると、これらのコンタクト電極３１、３２の「高さ」または「レベル」は、相互に等しい。このことは、半導体製造技術を用いて後述するバックプレーン４００を形成することを容易にする。本開示における「半導体製造技術」とは、半導体、絶縁体、または導電体の薄膜を堆積する工程と、リソグラフィおよびエッチング工程によって薄膜をパターニングする工程とを含む。なお、本明細書において、「平坦化された表面」とは、その表面に存在する凸部または凹部による段差が３００ｎｍ以下である表面を意味するものとする。好ましい実施形態において、この段差は１００ｎｍ以下である。
【００５３】
再び図１Ａを参照する。図１Ａに示される例において、中間層３００は、平坦な表面を有する層間絶縁層３８を含む。層間絶縁層３８は、第１および第２コンタクト電極３１、３２をそれぞれバックプレーン４００の電気回路に接続するための複数のコンタクトホールを有している。コンタクトホールは、ビア電極３６によって埋められている。
【００５４】
本開示の実施形態では、バックプレーン４００を形成する前の段階において、層間絶縁層３８の上面を平坦化することが好ましい。バックプレーン４００を形成する前、あるいは形成途中の工程における絶縁層の平坦化には、エッチバック以外に化学的機械的研磨（ＣＭＰ）処理が好適に用いられ得る。
【００５５】
＜バックプレーン＞
バックプレーン４００は、図１Ａにおいて不図示の電気回路を有している。電気回路は、複数の第１コンタクト電極３１および少なくともひとつの第２コンタクト電極３２を介して、複数のμＬＥＤ２２０に電気的に接続されている。電気回路は、複数の薄膜トランジスタ（ＴＦＴ）およびその他の回路要素を含む。後述するように、ＴＦＴのそれぞれは、基板１００に支持されたフロントプレーン２００および／または中間層３００上に成長した半導体層を有している。
【００５６】
図３は、μＬＥＤデバイス１０００がディスプレイデバイスとして機能する場合におけるサブ画素の基本的な等価回路図である。ディスプレイデバイスの１個の画素は、例えばＲ、Ｇ、Ｂなどの異なる色のサブ画素によって構成され得る。図３に示される例において、バックプレーン４００の電気回路は、選択用ＴＦＴ素子Ｔｒ１、駆動用ＴＦＴ素子Ｔｒ２、保持容量ＣＨを有している。図３に示されているμＬＥＤは、バックプレーン４００ではなく、フロントプレーン２００内に存在している。
【００５７】
図３の例において、選択用ＴＦＴ素子Ｔｒ１は、データラインＤＬと選択ラインＳＬとに接続されている。データラインＤＬは、表示されるべき映像を規定するデータ信号を運ぶ配線である。データラインＤＬは選択用ＴＦＴ素子Ｔｒ１を介して駆動用ＴＦＴ素子Ｔｒ２のゲートに電気的に接続される。選択ラインＳＬは、選択用ＴＦＴ素子Ｔｒ１のオン／オフを制御する信号を運ぶ配線である。駆動用ＴＦＴ素子Ｔｒ２は、パワーラインＰＬとμＬＥＤとの間の導通状態を制御する。駆動用ＴＦＴ素子Ｔｒ２がオンすれば、μＬＥＤを介してパワーラインＰＬから接地ラインＧＬに電流が流れる。この電流がμＬＥＤを発光させる。選択用ＴＦＴ素子Ｔｒ１がオフしても、保持容量ＣＨにより、駆動用ＴＦＴ素子Ｔｒ２のオン状態は維持される。
【００５８】
バックプレーン４００の電気回路は、選択用ＴＦＴ素子Ｔｒ１、駆動用ＴＦＴ素子Ｔｒ２、データラインＤＬ、および選択ラインＳＬなどを含み得るが、電気回路の構成は、このような例に限定されない。
【００５９】
本実施形態におけるμＬＥＤデバイス１０００は、単独でディスプレイデバイスとして機能し得るが、複数のμＬＥＤデバイス１０００をタイリングして、より大きな表示面積を有するディスプレイデバイスを実現してもよい。
【００６０】
＜製造方法＞
次に、μＬＥＤデバイス１０００を製造する方法の基本的な例を説明する。
【００６１】
まず、図４Ａに示すように、上面（結晶成長面）１００Ｔを有する基板１００を用意する。図４Ａは、上面１００Ｔに平行な平面に沿って広がる基板１００の一部を示しているにすぎない。
【００６２】
図４Ｂに示すように、基板１００の上面１００Ｔから第２導電型の第２半導体層２２、発光層２３、および第１導電型の第１半導体層２１を含む複数の半導体層をエピタキシャル成長させる。各半導体層は、窒化ガリウム系化合物半導体の単結晶エピタキシャル成長層である。窒化ガリウム系化合物半導体の成長は、例えばＭＯＣＶＤ（Metal Organic Chemical Vapor Deposition）法で行うことができる。各導電型を規定する不純物は、結晶成長中に気相中からドープされ得る。
【００６３】
上記半導体層を含む半導体積層構造２８０を基板１００上に形成した後、図４Ｃに示すように、マスクＭ１を第１半導体層２１上に形成する。マスクＭ１は、素子分離領域２４０の形状および位置を規定する開口部を有している。言い換えると、マスクＭ１は、μＬＥＤ２２０の形状および位置を規定する。半導体積層構造２８０のうち、マスクＭ１によって覆われていない部分を上面からエッチングすることにより、図４Ｄに示すように、素子分離領域２４０を規定するトレンチを形成する。このエッチング（メサエッチング）は、例えば誘導結合性プラズマ（ＩＣＰ）エッチング法または反応性イオンエッチング（ＲＩＥ）法によって行うことができる。エッチングの深さは、トレンチの底部に第２半導体層２２が現れるように決定される。エッチングによって形成されるトレンチの深さは例えば０．５μｍ以上５μｍ以下、トレンチの幅は例えば５μｍ以上１００μｍ以下であり得る。個々のμＬＥＤ２２０の横幅は、例えば５μｍ以上１００μｍ以下、典型的には１５μｍであり得る。エッチングによってμＬＥＤ２２０の側面２２０Ｓが露出している。言い換えると、個々のμＬＥＤ２２０は、エッチングされた側面（etched side surfaces）２２０Ｓを有している。図４Ｅは、第２半導体層２２の上面付近がエッチングされた状態を模式的に示している。
【００６４】
次に、図４Ｆに示すように、素子分離領域２４０を形成した後、第１コンタクト電極３１および第２コンタクト電極３２を形成する。この例における素子分離領域２４０は、埋め込み絶縁物２５と、埋め込み絶縁物２５の複数のスルーホール内にそれぞれ設けられた複数の金属プラグ２４とを有している。
【００６５】
図４Ｇに示すように中間層３００の層間絶縁層（厚さ：例えば５００ｎｍ〜１５００ｎｍ）３８を形成した後、バックプレーン４００の電気回路をフロントプレーン２００のμＬＥＤ２２０に接続するための複数のコンタクトホール（図４Ｇにおいて不図示）を層間絶縁層３８に形成する。コンタクトホールは、下層に位置するコンタクト電極３１、３２に達するように形成される。コンタクトホールはビア電極で埋められる。なお、層間絶縁層３８の上面はＣＭＰ処理によって平滑化され得る。
【００６６】
図４Ｈに示すように、中間層３００上にバックプレーン４００を形成する。本開示において特徴的な点は、バックプレーン４００を中間層３００上に張り付けるのではなく、バックプレーン４００を構成する各種の電子素子および配線を、半導体製造技術により、フロントプレーン２００および中間層３００を含む積層構造体の上に直接に形成することにある。この結果、バックプレーン４００に含まれる複数のＴＦＴのそれぞれは、基板１００に支持されたフロントプレーン２００および中間層３００からなる積層構造体の上に成長した半導体層を有している。
【００６７】
前述したように、フロントプレーン２００の上面および中間層３００の上面が平坦化されていると、ＴＦＴを含むバックプレーン４００を半導体製造技術によって製造することが容易になる。一般に、半導体製造技術によってＴＦＴを形成する場合、堆積した半導体層、絶縁層、および金属層のパターニングを行う必要がある。このようなパターニングは、露光を伴うリソグラフィ工程によって実現される。堆積した半導体層、絶縁層、および金属層の下地に大きな段差が存在する場合、露光時の焦点が合わず、精度の高い微細パターニングが実現しない。本開示の実施形態では、素子分離領域２４０を含むフロントプレーン２００の全体が平坦化されることにより、中間層３００も平坦化され、半導体製造技術によるバックプレーン４００の形成が容易になる。
【００６８】
上述の例において、μＬＥＤ２２０の形状は、概略的に直方体であるが、μＬＥＤ２２０の形状は、図５Ａおよび図５Ｂに示されるように、円柱であってもよいし、六角柱などの多角柱、あるいは楕円柱であってもよい。図５Ａは、円柱形のμＬＥＤ２２０を備えるμＬＥＤデバイスの一部を示す斜視図であり、図５Ｂは、その平面図である。図５Ｂに示される例において、素子分離領域２４０は、個々のμＬＥＤ２２０の側面を覆う埋め込み絶縁物２５と、μＬＥＤ２２０の間の空間を埋める金属プラグ２４とを備えている。この金属プラグ２４の働きにより、素子分離領域２４０は、個々のμＬＥＤ２２０から放射された光を他のμＬＥＤ２２０から放射された光と混合しないようにすることができる。
【００６９】
＜実施形態＞
以下、本開示によるμＬＥＤデバイスの基本的な実施形態を更に詳細に説明する。
【００７０】
図６を参照する。本実施形態におけるμＬＥＤデバイス１０００Ａは、前述した基本構成例と同様の構成を備えているディスプレイデバイスである。このμＬＥＤデバイス１０００Ａは、紫外および／または可視光を透過する結晶成長基板（以下、「基板」）１００と、基板１００上に形成されたフロントプレーン２００と、フロントプレーン２００上に形成された中間層３００と、中間層３００上に形成されたバックプレーン４００とを備えている。
【００７１】
次に、図７Ａから図１０を参照しながら、本実施形態におけるμＬＥＤデバイス１０００Ａの構成および製造方法の一例を説明する。
【００７２】
まず、図７Ａを参照する。本実施形態では、ＭＯＣＶＤ装置の反応室内に基板１００を置き、種々のガスを供給して窒化ガリウム（ＧａＮ）系化合物半導体のエピタキシャル成長を行う。本実施形態における基板１００は、例えば厚さが約５０〜６００μｍのサファイア基板である。基板１００の上面１００Ｔは、典型的にはＣ面（０００１）であるが、ｍ面、ａ面、ｒ面などの非極性面または半極性面を上面に有していてもよい。また、上面１００Ｔは、これらの結晶面から数度程度は傾斜していてもよい。基板１００は典型的には円板状であり、その直径は、例えば１インチから８インチであり得る。基板１００の形状およびサイズは、この例に限定されず、矩形であってもよい。また、円板状の基板１００を用いて製造工程を進め、最終的に基板１００の周辺をカットして矩形形状に加工してもよい。また、比較的な大きな基板１００を用いて製造工程を進め、最終的に１枚の基板１００を分割して複数のμＬＥＤデバイスを形成してもよい（シンギュレーション）。
【００７３】
ＭＯＣＶＤ装置の反応室内には、まず、トリメチルガリウム（ＴＭＧ）またはトリエチルガリウム（ＴＥＧ）、キャリアガスである水素（Ｈ2）、窒素（Ｎ2）と、アンモニア（ＮＨ3）およびシラン（ＳｉＨ4）を供給する。基板１００を１１００℃程度に加熱し、ｎ−ＧａＮ層（厚さ：例えば２μｍ）２２ｎを成長させる。シランはｎ型ドーパントであるＳｉを供給する原料ガスである。ｎ型不純物のドーピング濃度は、例えば５×１０17ｃｍ-3であり得る。
【００７４】
次にＳｉＨ4の供給を止め、基板１００の温度を８００℃未満まで降温して発光層２３を形成する。具体的には、まず、ＧａＮ障壁層を成長させる。更にトリメチルインジウム（ＴＭＩ）の供給を開始してＩｎyＧａ1-yＮ（０＜ｙ＜１）井戸層を成長させる。ＧａＮ障壁層とＩｎyＧａ1-yＮ（０＜ｙ＜１）井戸層は２周期以上で交互に成長させることにより、発光部として機能するＧａＮ／ＩｎＧａＮ多重量子井戸を有する発光層（厚さ：例えば１００ｎｍ）２３を形成することができる。ＩｎyＧａ1-yＮ（０＜ｙ＜１）井戸層の数が多い方が、大電流駆動時において井戸層内部のキャリア密度が過剰に大きくなることを抑制できる。１つの発光層２３が２つのＧａＮ障壁層によって挟まれた単一のＩｎyＧａ1-yＮ（０＜ｙ＜１）井戸層を有していてもよい。ｎ−ＧａＮ層２２ｎの上にＩｎyＧａ1-yＮ（０＜ｙ＜１）井戸層を直接形成し、ＩｎyＧａ1-yＮ（０＜ｙ＜１）井戸層の上にＧａＮ障壁層を形成してもよい。ＩｎyＧａ1-yＮ（０＜ｙ＜１）井戸層は、Ａｌを含んでいてもよい。例えば、ＩｎyＧａ1-yＮ（０＜ｙ＜１）井戸層は、ＡｌxＩｎyＧａzＮ（０≦ｘ＜１、０＜ｙ＜１、０＜ｚ＜１）から形成されていてもよい。
【００７５】
発光層２３の形成後、一旦、ＴＭＩの供給を停止させる。その後、キャリアガス（水素）に窒素に加えて、アンモニアの供給を再開し、成長温度を８５０℃〜１０００℃に上昇させ、トリメチルアルミニウム（ＴＭＡ）と、ｐ型ドーパントであるＭｇの原料としてビスシクロペンタジエニルマグネシウム（Ｃｐ2Ｍｇ）を供給し、ｐ−ＡｌＧａＮオーバーフロー抑制層を成長させてもよい。次にＴＭＡの供給を停止し、ｐ−ＧａＮ層（厚さ：例えば０．５μｍ）２１ｐを成長させる。ｐ型不純物のドーピング濃度は、例えば５×１０17ｃｍ-3であり得る。
【００７６】
次に、図７Ｂに示すように、ＭＯＣＶＤ装置の反応室から取り出した基板１００に対してフォトリソグラフィおよびエッチング工程を行うことにより、ｐ−ＧａＮ層２１ｐおよび発光層２３の所定領域（素子分離領域２４０が形成される部分、深さ：例えば１．５μｍ）を除去し、ｎ−ＧａＮ層２２ｎの一部を露出させる。窒化ガリウム系半導体のエッチングは、後述するように、塩素系ガスのプラズマを用いて行われ得る。
【００７７】
図７Ｃに示すように、素子分離領域２４０を規定する空間を埋め込み絶縁物２５で満たす。埋め込み絶縁物２５の材料および形成方法は、任意である。図示されている例において、埋め込み絶縁物２５の上面は平坦化され、ｐ−ＧａＮ層２１ｐの上面と同一のレベルに位置している。
【００７８】
図７Ｄに示すように、埋め込み絶縁物２５の一部にｎ−ＧａＮ層２２ｎに達する貫通孔（スルーホール）２６を形成する。このスルーホール２６は、金属プラグ２４の位置および形状を規定する。スルーホール２６は、例えば一辺が５μｍ以上の矩形形状、また直径５μｍ以上の円形を有している。また、スルーホール２６は、例えば図１Ｃおよび図１Ｄに示されるような形状を有する金属プラグ２４を収容する形状を有していてもよい。
【００７９】
図７Ｅに示すように、スルーホール２６を埋める金属プラグ２４を形成し、フロントプレーン２００の上面を平坦化する。その後、第１コンタクト電極３１および第２コンタクト電極３２を形成する。平坦化は、例えば、エッチバック、選択成長、またはリフトオフなどの各種のプロセスによって行うことができる。
【００８０】
金属プラグ２４は、ｎ−ＧａＮ層２２ｎにオーミック接触を行うため、例えばチタニウム（Ｔｉ）および／またはアルミニウム（Ａｌ）などの金属から形成され得る。金属プラグ２４は、ｎ−ＧａＮ層２２ｎに接触する部分にＴｉを含む金属の層（例えばＴｉＮ層）を有していることが好ましい。ＴｉＮ層の存在は、低抵抗のｎ型オーミック接触を実現することに寄与する。ＴｉＮ層は、ｎ−ＧａＮ層２２ｎに接触するＴｉ層を形成した後、例えば６００℃程度の熱処理を３０秒間行うことによって形成され得る。
【００８１】
第１および第２コンタクト電極３１、３２は、金属層の堆積およびパターニングによって形成され得る。第１コンタクト電極３１とμＬＥＤ２２０のｐ−ＧａＮ層２１ｐとの間では、金属−半導体界面が形成される。ｐ型のオーミック接触を実現するため、第１コンタクト電極３１の材料は、例えば白金（Ｐｔ）および／またはパラジウム（Ｐｄ）などの金属から選択され得る。ＰｔまたはＰｄの層（厚さ：約５０ｎｍ）を形成した後、例えば、３５０℃以上４００℃以下の温度で３０秒程度の熱処理が行われ得る。ｐ−ＧａＮ層２１ｐに直接に接触する部分にＰｔまたはＰｄの層が存在していれば、その層の上には他の金属、例えばＴｉ層（厚さ：約５０ｎｍ）および／またはＡｕ層（厚さ：約２００ｎｍ）が積層されていてもよい。
【００８２】
ｐ−ＧａＮ層２１ｐの上部には、ｐ型不純物が相対的に高濃度にドープされた領域が形成されていてもよい。第２コンタクト電極３２は、半導体ではなく、金属プラグ２４と電気的に接続される。このため、第２コンタクト電極３２の材料は、広い範囲から選択可能である。第１コンタクト電極３１および第２コンタクト電極３２は、一枚の連続した金属層をパターニングすることによって形成されてもよい。このパターニングは、リフトオフも含む。第１コンタクト電極３１および第２コンタクト電極３２の厚さが相互に等しいと、後述するＴＦＴ４０などの、バックプレーン４００における電気回路との接続が容易になる。
【００８３】
第１および第２コンタクト電極３１、３２を形成した後、これらは層間絶縁層（厚さ：例えば１０００ｎｍから１５００ｎｍ）３８によって覆われる。ある好ましい例において、層間絶縁層３８の上面はＣＭＰ処理などによって平坦化され得る。上面が平坦化された層間絶縁層３８の厚さは、「平均厚さ」を意味する。
【００８４】
図７Ｆに示すように、層間絶縁層３８にコンタクトホール３９を形成する。コンタクトホール３９は、バックプレーン４００の電気回路をフロントプレーン２００のμＬＥＤ２２０に電気的に接続するために使用される。
【００８５】
再び図６を参照して、バックプレーン４００の電気回路に含まれるＴＦＴの構造例および形成方法を以下に説明する。
【００８６】
図６に示されている例において、ＴＦＴ４０は、層間絶縁層３８上に形成されたドレイン電極４１およびソース電極４２と、ドレイン電極４１およびソース電極４２のそれぞれの上面の少なくとも一部に接触する半導体薄膜４３と、半導体薄膜４３上に形成されたゲート絶縁膜４４と、ゲート絶縁膜４４上に形成されたゲート電極４５とを有している。図示されている例において、ドレイン電極４１およびソース電極４２は、それぞれ、ビア電極３６によって第１コンタクト電極３１および第２コンタクト電極３２に接続されている。これらＴＦＴ４０の構成要素は、公知の半導体製造技術によって形成される。
【００８７】
半導体薄膜４３は、多結晶シリコン、非晶質シリコン、酸化物半導体、および／または窒化ガリウム系半導体から形成され得る。多結晶シリコンは、例えば薄膜堆積技術によって非晶質シリコンを中間層３００の層間絶縁層３８上に堆積した後、非晶質シリコンをレーザビームで結晶化することにより、形成され得る。このようにして形成される多結晶シリコンは、ＬＴＰＳ（Low-Temperature Polｙ Silicon）と称される。多結晶シリコンはリソグラフィおよびエッチング工程で所望の形状にパターニングされる。
【００８８】
図６におけるＴＦＴ４０は、絶縁層（厚さ：例えば５００ｎｍ〜３０００ｎｍ）４６に覆われている。絶縁層４６には、不図示の開口孔が設けられ、ＴＦＴ４０の例えばゲート電極４５を外部のドライバ集積回路素子などに接続することを可能にしている。絶縁層４６の上面も平坦化されていることが好ましい。バックプレーン４００の電気回路は、図示されていないＴＦＴ、キャパシタ、およびダイオードなどの回路要素を含み得る。このため、絶縁層４６は、複数の絶縁層が積層された構成を有していてもよく、その場合の各絶縁層には、必要に応じて回路要素を接続するビア電極が設けられ得る。また、各絶縁層上には、必要に応じて配線が形成され得る。
【００８９】
本実施形態におけるバックプレーン４００は、公知のバックプレーン（例えばＴＦＴ基板）と同様の構成を有することができる。ただし、本開示のバックプレーン４００は、下層に位置するμＬＥＤ２２０の上に半導体製造技術によって形成される点に特徴を有している。このため、例えばＴＦＴ４０のドレイン電極４１およびソース電極４２は、フロントプレーン２００を覆うように堆積した金属層をパターニングすることによって形成され得る。このようなパターニングは、リソグラフィ技術による高精度の位置合わせを可能にする。特に本実施形態では、フロントプレーン２００および／または中間層３００がいずれも平坦化されているため、リソグラフィの解像度を高めることが可能になる。その結果、例えば２０μｍ以下、極端な例では５μｍ以下の微細ピッチで配列された多数のμＬＥＤ２２０を備えるデバイスを歩留まり良く、かつ、低価格で製造することが可能になる。
【００９０】
図６に示されるＴＦＴ４０の構成は、一例である。説明をわかりやすくするため、ＴＦＴ４０のドレイン電極４１が第１コンタクト電極３１に電気的に接続されている例を説明しているが、ＴＦＴ４０のドレイン電極４１はバックプレーン４００内の他の回路要素または配線に接続されていてもよい。また、ＴＦＴ４０のソース電極４２は、第２コンタクト電極３２に電気的に接続されている必要はない。第２コンタクト電極３２は、μＬＥＤ２２０のｎ−ＧａＮ層２２ｎに共通して所定の電位を与える配線（例えばグランド配線）に接続され得る。
【００９１】
本実施形態において、バックプレーン４００の電気回路は、第１コンタクト電極３１および第２コンタクト電極３２にそれぞれ接続された複数の金属層（ドレイン電極４１およびソース電極４２として機能する金属層）を有している。また、本実施形態において、複数の第１コンタクト電極３１は、それぞれ、複数のμＬＥＤ２２０のｐ−ＧａＮ層２１ｐを覆い、遮光層または反射層として機能する。個々の第１コンタクト電極３１は、μＬＥＤ２２０の上面、すなわち、ｐ−ＧａＮ層２１ｐの上面の全体を全て覆っている必要はない。第１コンタクト電極３１の形状、サイズ、および位置は、十分に低いコンタクト抵抗を実現し、かつ、発光層２３から放射された光がＴＦＴ４０のチャネル領域に入射することを充分に抑制するように決定される。なお、発光層２３から放射された光がＴＦＴ４０のチャネル領域に入射しないようにすることは、他の金属層を適切な位置に配置することによっても実現し得る。
【００９２】
本開示の実施形態によれば、素子分離領域２４０を金属プラグ２４および埋め込み絶縁物２５によって埋め込んで実現した平坦な上面を有するフロントプレーン２００上に、平坦化された上面を有する中間層３００を形成する。これらの構造（下部構造）は、その上にＴＦＴなどの回路要素を形成するベースとして機能する。ＴＦＴのための半導体を堆積するとき、あるいは、堆積後に熱処理をするとき、上記の下部構造は、例えば３５０℃以上の温度で処理される。このため、素子分離領域２４０内の埋め込み絶縁物２５および中間層３００に含まれる層間絶縁層３８は、３５０℃以上の熱処理によっても劣化しない材料から形成されることが好ましい。例えばポリイミドおよびＳＯＧ（Spin-on Glass）は、好適に用いられ得る。
【００９３】
バックプレーン４００における電気回路が含むＴＦＴの構成は、上記の例に限定されない。
【００９４】
図８は、ＴＦＴの他の例を模式的に示す断面図である。図９は、ＴＦＴの更に他の例を模式的に示す断面図である。
【００９５】
図８の例において、ＴＦＴ４０は、層間絶縁層３８上に形成されたドレイン電極４１、ソース電極４２、およびゲート電極４５と、ゲート電極４５上に形成されたゲート絶縁膜４４と、ゲート絶縁膜４４上に形成され、ドレイン電極４１およびソース電極４２のそれぞれの上面の少なくとも一部に接触する半導体薄膜４３とを有している。図示されている例において、ドレイン電極４１およびソース電極４２は、それぞれ、ビア電極３６によって第１コンタクト電極３１および第２コンタクト電極３２に接続されている。
【００９６】
図９の例において、ＴＦＴ４０は、層間絶縁層３８上に形成された半導体薄膜４３と、層間絶縁層３８上に形成され、それぞれが半導体薄膜４３の一部に接触するドレイン電極４１およびソース電極４２と、半導体薄膜４３上に形成されたゲート絶縁膜４４と、ゲート絶縁膜４４上に形成されたゲート電極４５とを有している。図示されている例において、ドレイン電極４１およびソース電極４２は、それぞれ、ビア電極３６によって第１コンタクト電極３１および第２コンタクト電極３２に接続されている。
【００９７】
ＴＦＴ４０の構成は、上記の例に限定されない。本開示の実施形態では、ＴＦＴ４０を形成する工程の初期段階において、中間層３００における層間絶縁層３８のコンタクトホール３９を介してフロントプレーン２００の第１および第２コンタクト電極３１、３２に接続される複数の金属層が形成される。これらの金属層は、ＴＦＴ４０のドレイン電極４１またはソース電極４２であり得るが、それらに限定されない。
【００９８】
本実施形態におけるドレイン電極４１およびソース電極４２は、平坦化された中間層３００における層間絶縁層３８上に金属層を堆積した後、フォトリソグラフィおよびエッチング工程でパターニングされる。このため、フロントプレーン２００（中間層３００）とバックプレーン４００との間で、歩留まり低下を招くような位置合わせずれは生じない。
【００９９】
＜ＴｉＮバッファ層＞
図１０は、基板１００と各μＬＥＤ２２０のｎ−ＧａＮ層２２ｎとの間に位置する窒化チタニウム（ＴｉＮ）層５０を有するμＬＥＤデバイスの一部を模式的に示す断面図である。ＴｉＮ層５０の厚さは、例えば５ｎｍ以上２０ｎｍ以下であり得る。ＴｉＮ層５０は、サファイア、単結晶シリコン、またはＳｉＣから形成された基板１００と組み合わせて好適に利用され得るが、基板１００は、これらの基板に限定されない。
【０１００】
ＴｉＮ層５０は、電気導電性を有する。本開示の実施形態では、広い範囲にわたって多数のμＬＥＤ２２０が配列され、少なくとも１個の金属プラグ２４によってμＬＥＤ２２０のｎ−ＧａＮ層２２ｎがバックプレーン４００の電気回路に接続される。このため、ｎ−ＧａＮ層２２ｎから金属プラグ２４に流れる電流に対する電気抵抗成分（シート抵抗）が高すぎると、消費電力の増加を招いてしまう。ＴｉＮ層５０は、結晶成長時には格子不整合を緩和するバッファ層として機能して結晶欠陥密度を低減することに寄与するとともに、デバイスの動作時には、上記の電気抵抗成分を低下させることに寄与する。ＴｉＮ層５０の厚さは、電気抵抗成分を低下させて基板側電極として機能させるという観点から、１０ｎｍ以上であることが好ましく、１２ｎｍ以上であることが更に好ましい。一方、μＬＥＤ２２０から放射された光を透過させるという観点からは、ＴｉＮ層５０の厚さを例えば２０ｎｍ以下にすることが好ましい。
【０１０１】
図１０に示される例では、１層の連続したｎ−ＧａＮ層２２ｎ（第２半導体層）が複数のμＬＥＤ２２０によって共有されている。しかし、ｎ−ＧａＮ層２２ｎは、μＬＥＤ２２０ごとに分離されていてもよい。その場合、素子分離領域２４０を規定するトレンチの底は、ＴｉＮ層５０の上面に達し、金属プラグ２４はＴｉＮ層５０に接触する。１枚の連続したＴｉＮ層５０が全てのμＬＥＤ２２０におけるｎ−ＧａＮ層２２ｎに電気的に接続しているため、金属プラグ２４と個々のμＬＥＤ２２０のｎ−ＧａＮ層２２ｎとの電気的導通が確保される。この例において、ＴｉＮ層５０は、複数のμＬＥＤ２２０のｎ側共通電極として機能する。本開示の実施形態では、複数のμＬＥＤ２２０における第２導電側の電極が半導体層またはＴｉＮ層によって共通化されているため、断線に起因して一部のμＬＥＤ２２０に導通不良が生じるという問題が回避される。
【０１０２】
＜金属プラグの他の構成例＞
以下、素子分離領域における金属プラグの他の構成例を説明する。
【０１０３】
図１１Ａから図１１Ｆを参照しながら、金属プラグが第２半導体層に接触する窒化チタニウム層を有しているμＬＥＤデバイスの構造および形成方法の例を説明する。半導体積層構造２８０の形成は、前述した方法によって行えばよい。
【０１０４】
まず、図１１Ａに示すように、素子分離領域２４０の形状、位置およびサイズを規定する開口部を有するマスクＭ１を形成した後、素子分離領域２４０が形成されるべき領域にトレンチを形成する。このエッチングは、例えば誘導結合性プラズマ（ＩＣＰ）エッチング法によって行うことができる。具体的には、Ｃｌ2、ＢＣｌ3、ＳｉＣｌ4、ＣＨＣｌ3などの塩素系ガス、または、塩素系ガスを希ガスなどで希釈した混合ガスのプラズマを用いてエッチングが行われ得る。エッチングの深さは、トレンチの底部にｎ−ＧａＮ層２２ｎが現れるように決定される。トレンチは、埋め込み絶縁物２５によって埋められる。具体的には、例えば熱硬化性のポリイミドなどの樹脂材料を塗布した後、例えば４００℃で６０分間の熱処理によって樹脂材料を硬化させることにより、埋め込み絶縁物２５を形成できる。埋め込み絶縁物２５は、樹脂から形成されている必要はなく、例えばシリコン窒化物、シリコン酸化物などの無機絶縁材料から形成されていてもよい。
【０１０５】
本開示の実施形態では、バックプレーン４００に含まれるＴＦＴおよびその他の構成要素を半導体製造技術によってフロントプレーン２００および中間層３００の上層に形成するため、これらの構成要素を形成するためのプロセス温度に耐える材料を用いてフロントプレーン２００および中間層３０を形成する必要がある。例えば、埋め込み絶縁物２５、層間絶縁層３８、絶縁層４６は、有機材料から形成され得るが、この有機材料はバックプレーン４００を形成するプロセスの最高温度に耐える必要がある。具体的には、ＴＦＴを形成する工程で例えば３００℃を超えるような熱処理が行われる場合、３００℃の熱処理でも劣化しにくい耐熱性のある樹脂材料（たとえばポリイミド）から、埋め込み絶縁物２５、層間絶縁層３８、および／または絶縁層４６を形成することができる。
【０１０６】
埋め込み絶縁物２５、層間絶縁層３８および絶縁層４６は、それぞれ、単層構造を有している必要はなく、多層構造を有していてもよい。多層構造は、例えば有機材料と無機材料の積層物（stack）を含み得る。
【０１０７】
次に、図１１Ｂに示すように、埋め込み絶縁物２５に形成するスルーホール２６の形状、位置およびサイズを規定する開口部を有するマスクＭ２を形成する。マスクＭ２は、レジストマスクであり得る。このようなマスクＭ２を形成した後、例えば電子サイクロトロン共鳴（ＥＣＲ）プラズマによる異方性エッチングを行うことにより、図１１Ｃに示すように、スルーホール２６を埋め込み絶縁物２５中に形成することができる。埋め込み絶縁物２５がポリイミドから形成されている場合、エッチングは酸素ガスのプラズマ、またはＣＦ4が添加された酸素ガスのプラズマを用いて行うことができる。埋め込み絶縁物２５がシリコン窒化物またはシリコン酸化物から形成されている場合、例えばＣＦ4またはＣＨＦ3などのガスのプラズマを用いて行うことができる。
【０１０８】
本実施形態では、図１１Ｄに示すように、レジストから形成したマスクＭ２を直ちには除去せずに、スパッタ法などによってＴｉの堆積を行うことにより、スルーホール２６の底部にＴｉ層（厚さ：１０〜１５０ｎｍ、典型的には３０ｎｍ程度）２４Ａを形成する。マスクＭ２上にもＴｉ層２４Ｂが形成される。
【０１０９】
次に、図１１Ｅに示すように、スパッタ法などによってＡｌ堆積物（厚さ：５００〜２０００ｎｍ）２４Ｃを形成する。Ａｌ堆積物２４Ｃの厚さは、Ａｌ堆積物２４Ｃによってスルーホール２６の内部を満たすように決定される。Ａｌ堆積物２４Ｃは、マスクＭ２上にも形成される。この後、Ｔｉ層２４ＢおよびＡｌ堆積物２４Ｃの不要な部分は、マスクＭ２とともに除去される（リフトオフプロセス）。マスクＭ２を除去した後、必要に応じて平坦化のための研磨を行い、素子分離領域２４０の上面をμＬＥＤ２２０の上面と整合させる。なお、リフトオフプロセスを行うことなく、研磨による平坦化を行ってもよい。
【０１１０】
マスクＭ２を除去した後、平坦化を行う場合は平坦化の前後を問わず、例えば６００℃で３０秒の短時間アニールを行う。図１１Ｆに示されるように、このアニールにより、Ｔｉ層２４Ａの少なくとも一部はｎ−ＧａＮ層２２ｎと反応してＴｉＮ層（厚さ：５〜５０ｎｍ）２４Ｄを形成する。ＴｉＮ層２４Ｄは、ｎ−ＧａＮ層２２ｎに対する低抵抗オーミック接触を実現することに寄与する。
【０１１１】
なお、図１１Ｆに示される例において、基板１００の上面にはＴｉＮ層５０が存在しているが、ＴｉＮ層５０は必須ではない。基板１００の上面には、他のバッファ層が設けられていてもよい。
【０１１２】
次に、図１２Ａから図１２Ｃを参照して、金属プラグ２４が埋め込み絶縁物２５から突出してｎ−ＧａＮ層２２ｎの凹部に接触しているμＬＥＤデバイスの構造および形成方法の例を説明する。
【０１１３】
まず、図１２Ａに示すように、素子分離領域２４０が形成されるべき領域にトレンチを形成する。
【０１１４】
図１２Ｂに示すように、埋め込み絶縁物２５を形成した後、埋め込み絶縁物２５に形成するスルーホール２６の形状、位置およびサイズを規定する開口部を有するマスクＭ２を形成する。マスクＭ２を用いて埋め込み絶縁物２５をエッチングした後、引き続き、ｎ−ＧａＮ層２２ｎをエッチングして凹部２２Ｘを形成する。こうして、埋め込み絶縁物２５の底部よりも深い位置に底部を有するスルーホール２６が形成される。埋め込み絶縁物２５の底部とスルーホール２６の底部との間にある段差は、例えば２００ｎｍ以上１０００ｎｍ以下である。なお、埋め込み絶縁物２５のエッチングとｎ−ＧａＮ層２２ｎのエッチングとは、それぞれに適した異なるエッチング装置および／または異なるエッチングガスを用いて実行され得る。
【０１１５】
図１２Ｃに示すように、スルーホール２６の内壁面および底面にＴｉ層（厚さ：１０〜１５０ｎｍ）２４Ａを形成する。ステップカバレージに優れたスパッタ法を用いることにより、スルーホール２６の底面だけではなく内壁面、特にｎ−ＧａＮ層２２ｎの凹部２２Ｘの内壁面上にもＴｉ層２４Ａを形成することができる。この後、前述した方法により、Ａｌ堆積物２４Ｃでスルーホール２６の内部を埋め込む。Ａｌ堆積物２４Ｃの形成の前または後に、例えば６００℃で３０秒の短時間アニールを行う。このアニールにより、Ｔｉ層２４Ａの少なくとも一部はｎ−ＧａＮ層２２ｎと反応してＴｉＮ層（厚さ：５〜５０ｎｍ）２４Ｄを形成する。ＴｉＮ層２４Ｄは、ｎ−ＧａＮ層２２ｎの凹部２２Ｘの側面にも形成されるため、ＴｉＮ層２４Ｄとｎ−ＧａＮ層２２ｎとの接触面積が増加する。こうして、より広い接触面積を有するＴｉＮ層２４Ｄは、ｎ−ＧａＮ層２２ｎに対するオーミック接触の抵抗を更に低下させることに寄与する。
【０１１６】
次に、図１３Ａおよび図１３Ｂを参照して、金属プラグ２４が埋め込み絶縁物２５から突出し、ＴｉＮ層５０に接触するＴｉ層２４Ａを有しているμＬＥＤデバイスの構造および形成方法の例を説明する。
【０１１７】
前述した方法と同様の方法により、図１３Ａに示すスルーホール２６を形成する。図１３Ａに示される構造で前述の構造と異なる点は、ｎ−ＧａＮ層２２ｎに形成された凹部２２Ｘの底部がＴｉＮ層５０に達していることにある。言い換えると、スルーホール２６が半導体層を貫通してＴｉＮ層５０に達している。スルーホール２６は、その底部がＴｉＮ層５０を露出させるように形成されることが好ましいが、スルーホール２６は、ＴｉＮ層５０を貫通して基板１００に達してもよい。
【０１１８】
次に、図１３Ｂに示すように、スルーホール２６の内壁面および底面にＴｉ層２４Ａを形成する。この後、前述した方法により、Ａｌ堆積物２４Ｃでスルーホール２６の内部を埋め込む。Ａｌ堆積物２４Ｃの形成の前または後に、例えば６００℃で３０秒の短時間アニールを行う。このアニールにより、Ｔｉ層２４Ａの少なくとも一部はｎ−ＧａＮ層２２ｎと反応してＴｉＮ層（厚さ：５〜５０ｎｍ）２４Ｄを形成する。ＴｉＮ層２４Ｄは、ｎ−ＧａＮ層２２ｎの凹部２２Ｘの側面に形成される。スルーホール２６の底部では、Ｔｉ層２４ＡがＴｉＮ層５０に接触している。
【０１１９】
この例の改変例においては、Ｔｉ層２４Ａの一部をＴｉＮ層２４Ｄに変化させるアニールを省略してもよい。スルーホール２６の底部において、Ｔｉ層２４ＡとＴｉＮ層５０との間で低抵抗オーミック接触が実現するからである。
【０１２０】
なお、図１３Ｂに示す例において、基板１００と各μＬＥＤ２２０のｎ−ＧａＮ層２２ｎとの間にＴｉＮ層５０が必要であるが、図１１Ｆおよび図１２Ｃに示す例において、ＴｉＮ層５０は不可欠ではない。
【０１２１】
上記の例における金属プラグ２４の上面は、各μＬＥＤ２２０の上面とほぼ同じ平面にあるため、その上に半導体製造技術によってＴＦＴ４０などの回路要素および微細な配線を高い精度で形成することが可能になる。
【０１２２】
上記の例では、スルーホール２６を埋める金属プラグ２４が用いられているが、前述したように、金属プラグ２４の形態はさまざまであり得る。金属プラグ２４が例えば図１Ｄに示すような形状を有する場合、μＬＥＤ２２０ごとにｎ−ＧａＮ層２２ｎ（第２半導体層）は分離される。この場合、金属プラグ２４は、ＴｉＮ層５０を介して全てのμＬＥＤ２２０におけるｎ−ＧａＮ層２２ｎに電気的に接続する。
【０１２３】
＜素子分離領域の改変例１＞
以下、図１４Ａから図１４Ｃを参照して、本開示の実施形態における素子分離領域の改変例を説明する。
【０１２４】
図１４Ａは、素子分離領域２４０が形成される部分にトレンチが形成された状態を模式的に示す斜視図である。この構成は、図４Ｅに示される構成と同一であり、同様の方法によって形成され得る。
【０１２５】
図１４Ｂは、本改変例における素子分離領域２４０の構成を模式的に示す図であり、図１４Ｃは、素子分離領域２４０の断面を示す図である。図示されている例において、素子分離領域２４０には埋め込み絶縁物は存在せず、隣接するμＬＥＤ２２０の間の空間は金属材料によって満たされている。この金属材料は、金属プラグ２５０として機能する。金属プラグ２５０は、各μＬＥＤ２２０のｐ−ＧａＮ層２１ｐおよびｎ−ＧａＮ層２２ｎに接触する金属表面層２４Ｅを有している。ｎ−ＧａＮ層２２ｎと金属表面層２４Ｅとの間にはオーミック接触が形成されているのに対して、ｐ−ＧａＮ層２１ｐの金属表面層２４Ｅに接触する部分は抵抗性または絶縁性を有している。
【０１２６】
図示されている例において、金属プラグ２５０は、金属表面層２４Ｅ以外の部分にＡｌ堆積物２４Ｃを有している。Ａｌ堆積物２４Ｃは、他の導電材料から形成されていてもよいし、金属表面層２４Ｅを構成する金属材料と同じ材料から形成されていてもよい。
【０１２７】
金属表面層２４Ｅは、ｎ−ＧａＮ層２２ｎに対してオーミック接触を実現できる材料から形成され得る。一般に、ｐ−ＧａＮ層２１ｐと金属との間では低抵抗オーミック接触を形成することが難しい。また、本開示では、トレンチを形成するためのエッチングによってｐ−ＧａＮ層２１ｐの表面に損傷が与えられる。このため、ｐ−ＧａＮ層２１ｐの表面（μＬＥＤ２２０の側面）と金属表面層２４Ｅとの界面は抵抗性または絶縁性を示し、電流はほとんど流れない状態を形成できる。特に金属表面層２４Ｅの材料として、ｎ−ＧａＮ層２２ｎの仕事関数Φｎよりも小さな仕事関数Φｍを有する金属（例えばＴｉ）を用いることにより、ｎ−ＧａＮ層２２ｎと金属表面層２４Ｅとの間にオーミック接触を実現する一方で、ｐ−ＧａＮ層２１ｐと金属表面層２４Ｅとの間には高抵抗層を形成することができる。
【０１２８】
本改変例によれば、素子分離領域２４０に埋め込み絶縁物２５を形成する工程および埋め込み絶縁物２５にスルーホールを形成する工程を省略できる。また、個々のμＬＥＤ２２０の周囲が金属によって囲まれるため、個々のμＬＥＤ２２０の発光層２３から放射された光が他のμＬＥＤ２２０の発光層２３から放射された光と混合されにくいという効果も得られる。
【０１２９】
更に、素子分離領域２４０が金属のような導電性の高い材料で埋められるため、動作時にμＬＥＤ２２０で発生した熱を外部に伝導して放熱性を向上させる効果も得られる。
【０１３０】
なお、金属プラグ２５０の構成は、上記の例に限定されず、例えば図１５に示されるような積層構造（上層金属２４Ｆおよび下層金属２４Ｇ）を有していてもよい。上層金属２４Ｆとｐ−ＧａＮ層２１ｐとの間には高抵抗または絶縁性の界面が形成されるように上層金属２４Ｆの材料が選択される。また、下層金属２４Ｇとｎ−ＧａＮ層２２ｎとの間には低抵抗オーミック接触が形成されるように下層金属２４Ｇの材料が選択される。上層金属２４Ｆは、例えばＡｌの他、Ａｕ、Ａｇ、Ｃｕ、Ｍｏ、Ｔａ、Ｗ、Ｍｎなどの材料から形成される。下層金属２４Ｇは、例えばＴｉ、または、Ｔｉを含有する合金もしくはＴｉを含有する化合物から形成され得る。
【０１３１】
素子分離領域２４０を規定するトレンチのエッチングを行う工程において、ｐ−ＧａＮ層２１ｐおよび発光層２３のエッチングを行うときは、プラズマの放電条件およびエッチングガスの種類を調整することにより、ＧａＮのエッチング表面の導電性を低下させることが好ましい。ＧａＮのエッチング表面の導電性を低下させるには、ｐ−ＧａＮ層２１ｐおよび発光層２３のエッチングを完了した段階で、エッチングによって露出した表面に対して、プラズマ処理、イオン注入、またはその他の方法による改質処理を行い、それによって表面の抵抗性または絶縁性を高めてもよい。
【０１３２】
＜素子分離領域の改変例２＞
次に、図１６Ａから図１６Ｄを参照しながら、本開示の実施形態における素子分離領域の他の改変例を説明する。
【０１３３】
図１６Ａおよび図１６Ｂは、それぞれ、この改変例における素子分離領域２４０の構成例を示す断面図および平面図である。図１６Ｃおよび図１６Ｄは、本改変例における素子分離領域２４０の製造工程を説明するための断面図である。
【０１３４】
図１６Ａおよび図１６Ｂに示されるように、この例における金属プラグ２５０は、各マイクロＬＥＤ２２０を囲み、かつ、各マイクロＬＥＤ２２０のｐ−ＧａＮ層２１ｐおよびｎ−ＧａＮ層２２ｎから離間した側面２５０Ｓを有している。図示される例において、金属プラグ２５０の側面２５０Ｓと各マイクロＬＥＤ２２０の側面２２０Ｓとの間には、空隙２３０が存在している。空隙の大きさ、言い換えると、側面２５０Ｓと側面２２０Ｓとの距離は、例えば５００ｎｍ以上１５μｍ以下の範囲にある。
【０１３５】
このような構成は、例えば以下に説明する方法によって作製され得る。
【０１３６】
この方法は、図１６Ｃに示すように、ｐ−ＧａＮ層２１ｐおよびｎ−ＧａＮ層２２ｎを含む半導体積層構造２８０を結晶成長基板１００に形成する工程と、半導体積層構造２８０をエッチングすることにより、素子分離領域２４０が形成される領域にトレンチを形成し、それによってｎ−ＧａＮ層２２ｎの一部を露出させる工程とを含む。このエッチングを行うとき、トレンチを規定する開口部を有するマスクＭ１が用いられる。
【０１３７】
この方法は、更に図１６Ｄに示すように、トレンチを金属材料で埋め込んで金属プラグ２５０を形成する工程と、複数のマイクロＬＥＤ２２０の形状および位置を規定するマスク層Ｍ３を半導体積層構造２８０上に形成する工程と、半導体積層構造２８０のうちマスク層Ｍ３で覆われていない部分をエッチングすることにより、図１６Ａに示すように、各マイクロＬＥＤ２２０のｐ−ＧａＮ層２１ｐおよびｎ−ＧａＮ層２２ｎと金属プラグ２５０との間に空隙２３０を形成する工程とを含む。この空隙２３０は絶縁物で埋め込まれてもよい。本実施形態では、マスク層Ｍ３がそのまま除去されることなく、第１コンタクト電極３１として機能する。マスク層Ｍ３の一部または全部を除去した後、他の金属層を形成することにより、新たに第１コンタクト電極３１を形成してもよい。
【０１３８】
以下、本開示のμＬＥＤデバイスによるカラーディスプレイの実施形態を説明する。
【０１３９】
＜カラーディスプレイI＞
以下、図１７を参照しながら、本開示の実施形態におけるフルカラー表示が可能なμＬＥＤデバイス１０００Ｂの構成例を説明する。図１７では、Ｚ軸の方向が図１ＡにおけるＺ軸の方向から反転している。前述したμＬＥＤデバイス１０００Ａにおける構成要素に対応する構成要素に同一の参照符号を与え、それらの構成要素の説明はここでは繰り返さない。
【０１４０】
本実施形態におけるμＬＥＤデバイス１０００Ｂは、基板１００、フロントプレーン２００、中間層３００およびバックプレーン４００を備えている。これらの要素は、前述した様々な構成を備え得る。
【０１４１】
図１７に示されるμＬＥＤデバイス１０００Ｂは、複数のμＬＥＤ２２０のそれぞれから放射された光を白色光に変換する蛍光体層６００と、白色光の各色成分を選択的に透過するカラーフィルタアレイ６２０とを更に備えている。カラーフィルタアレイ６２０は、蛍光体層６００を間に挟んで基板１００に支持されており、レッドフィルタ６２Ｒ、グリーンフィルタ６２Ｇ、およびブルーフィルタ６２Ｂを有している。
【０１４２】
本実施形態では、μＬＥＤ２２０の発光層２３から放射された光が青の波長（４３５〜４８５ｎｍ）を有するように、発光層２３の組成およびバンドギャップが調整されている。
【０１４３】
蛍光体層６００の例は、「量子ドット」と呼ばれる多数のナノ粒子（量子ドット蛍光体）を含有するシートであり得る。量子ドット蛍光体は、例えばＣｄＴｅ、ＩｎＰ、ＧａＮなどの半導体から形成され得る。量子ドット蛍光体は、そのサイズに応じて発する光の波長が変化する。励起光を受けて赤および緑の光を発するように調整された量子ドット分散シートを蛍光体層６００として利用することができる。このような蛍光体層６００を励起する光として青の光を用いると、蛍光体層６００を透過する青の光と、蛍光体層６００の量子ドットで赤または緑に変換された光とが混合して形成された白色光が蛍光体層６００から出射され得る。
【０１４４】
量子ドット蛍光体の粒径は、例えば２ｎｍ以上３０ｎｍ以下である。粒径が１０μｍを超えている一般的な蛍光体粉末粒子に比べると、量子ドット蛍光体の粒径は著しく小さい。μＬＥＤ２２０が例えば５〜１０μｍ程度の狭ピッチで配列されているとき、粒径が１０μｍを超える蛍光体粉末粒子では、効率的な波長変換が難しくなる。また、通常の蛍光体粉末粒子を粉砕して粒径を１μｍよりも小さくすると、蛍光体としての性能が著しく低下することが知られている。
【０１４５】
蛍光体層６００は、主として青の光（励起光）をレイリー散乱させるようなサイズを有する散乱体を含んでいてもよい。レイリー散乱は、励起光の波長よりも小さな粒子によって引き起こされる。青の光を選択的に散乱させる散乱体としては、１０ｎｍ以上５０ｎｍ以下の直径（典型的には３０ｎｍ以下）を有する酸化チタン（ＴｉＯ2）超微粒子が好適に用いられ得る。特に、ルチル型結晶のＴｉＯ2超微粒子は、物理的化学的に安定であるため好ましい。このようなＴｉＯ2超微粒子は、青の波長よりも長い波長の色（緑および赤）の光を散乱させる効果は低い。
【０１４６】
ＴｉＯ2超微粒子を蛍光体層６００内で均一に分散させるには、アルカノールアミン、ポリオール、シロキサン、カルボン酸（例えばステアリン酸またはラウリン酸）などの有機物を用いた表面処理を行うことが好ましい。また、Ａｌ（ＯＨ）3またはＳｉＯ2などの無機物を用いて表面処理を行ってもよい。
【０１４７】
青散乱体としては、酸化チタン微粒子に代えて、あるいは酸化チタン微粒子とともに酸化亜鉛微粒子（粒子径：例えば２０ｎｍ以上１００ｎｍ以下）を用いても良い。このような青散乱体が均一に分散されていることにより、方向に依存した色むらが生じにくくなり、視野角特性に優れた表示が実現する。
【０１４８】
上述の説明から明らかなように、本実施形態のμＬＥＤデバイス１０００Ｂは、μＬＥＤ２２０の発光層２３から放射された光を透過させる必要がある。基板１００の全部または一部がシリコン基板から形成されていると、蛍光体層６００を励起することは困難である。本実施形態における基板１００の典型例は、サファイア基板およびＧａＮ基板である。この点については、後述する実施形態でも同様である。
【０１４９】
カラーフィルタアレイ６２０におけるレッドフィルタ６２Ｒ、グリーンフィルタ６２Ｇ、およびブルーフィルタ６２Ｂは、それぞれ、μＬＥＤ２２０に対向する位置に配置される。レッドフィルタ６２Ｒ、グリーンフィルタ６２Ｇ、およびブルーフィルタ６２Ｂは、それぞれ、対応するμＬＥＤ２２０から放射された光によって励起された蛍光体層６００から白色光を受け、その白色光に含まれる赤成分、緑成分、および青成分を透過する。
【０１５０】
各μＬＥＤ２２０から放射された光を、対応するレッドフィルタ６２Ｒ、グリーンフィルタ６２Ｇ、およびブルーフィルタ６２Ｂのいずれかに効率的に入射させるためには、金属プラグ２４、２５０が個々の各μＬＥＤデバイス１０００Ｂを取り囲む形状を有していることが望ましい。
【０１５１】
カラーフィルタアレイ６２０において、レッドフィルタ６２Ｒ、グリーンフィルタ６２Ｇ、およびブルーフィルタ６２Ｂの間は、遮光性または吸光性を有する材料から形成されたブラックマトリックスとして機能する部分が位置していることが好ましい。
【０１５２】
蛍光体層６００は、カラーフィルタアレイ６２０に積層された（stacked）蛍光体シートであってもよい。
【０１５３】
蛍光体層６００は、量子ドット蛍光体が分散されたシートである必要はない。量子ドット蛍光体（蛍光体粉末）を樹脂に分散して基板１００の下面１００Ｂに塗布・硬化することにより、蛍光体層６００を形成してもよい。この場合、蛍光体粉末は基板１００の下面１００Ｂ上に位置している。
【０１５４】
蛍光体層６００およびカラーフィルタアレイ６２０以外の光学シート、保護シート、またはタッチセンサなどが基板１００に取り付けられていてもよい。このことは、後述する他の実施形態でも同様である。
【０１５５】
＜カラーディスプレイII＞
以下、図１８Ａおよび図１８Ｂを参照しながら、本開示の実施形態におけるフルカラー表示が可能なμＬＥＤデバイス１０００Ｃの構成例を説明する。図１８Ａでは、Ｚ軸の方向が図１ＡにおけるＺ軸の方向から反転している。図１８Ｂは、μＬＥＤデバイス１０００Ｃの斜視図である。
【０１５６】
本実施形態におけるμＬＥＤデバイス１０００Ｃは、基板１００、フロントプレーン２００、中間層３００およびバックプレーン４００を備えている。これらの要素は、前述した様々な構成を備え得る。
【０１５７】
図示されているμＬＥＤデバイス１０００Ｃは、基板１００に支持され、複数のμＬＥＤから放射された光がそれぞれ入射する複数の画素開口部６４５を規定するバンク層（厚さ：０．５〜３．０μｍ）６４０を備えている。また、μＬＥＤデバイス１０００Ｃは、バンク層６４０の複数の画素開口部６４５にそれぞれ配置された赤蛍光体６４Ｒ、緑蛍光体６４Ｇ、および青散乱体６４Ｂを備えている。赤蛍光体６４Ｒは、μＬＥＤ２２０から放射された青の光を赤の光に変換し、緑蛍光体６４Ｇは、μＬＥＤ２２０から放射された青の光を緑の光に変換する。青散乱体６４Ｂは、μＬＥＤ２２０から放射された青の光を散乱する。青散乱体６４Ｂは、赤蛍光体６４Ｒまたは緑蛍光体６４Ｇから発せられた光の強度が示す放射角依存性（例えばランバーシアン分布）に似た放射角依存性を持つように設計され得る。
【０１５８】
本実施形態では、μＬＥＤ２２０の発光層２３から放射された光が青の波長（４３５〜４８５ｎｍ）を有するように、発光層２３の組成およびバンドギャップが調整されている。
【０１５９】
図１８Ａに示されている例において、μＬＥＤデバイス１０００Ｃは、バンク層６４０における画素開口部６４５を覆う透明保護層６５０を備えている。簡単のため、図１８Ｂでは、透明保護層６５０の記載は省略されている。透明保護層６５０は、赤蛍光体６４Ｒおよび緑蛍光体６４Ｇが吸湿によって劣化しやすい場合、大気中の水分がこれらの蛍光体に悪影響を与えないように封止機能を発揮することが望ましい。透明保護層６５０は、有機層および無機層の積層体であってもよい。
【０１６０】
バンク層６４０は、例えば格子形状を有しており、カーボンブラックまたは黒色染料などが分散された遮光材料から形成され得る。バンク層６４０は、感光性材料、アクリル、ポリイミドなどの樹脂材料、低融点ガラスを含むペースト材料、ゾルゲル材料（例えばＳＯＧ）などから形成され得る。バンク層６４０を感光性材料から形成するときは、基板１００の下面１００Ｂに感光性材料を塗布した後、リソグラフィ工程で露光・現像によるパターニングを行うことにより、所定位置に画素開口部６４５を形成すればよい。画素開口部６４５の位置および大きさは、μＬＥＤ２２０の配置に整合するように決定される。画素開口部６４５のサイズは、例えば１０μｍ×１０μｍ以下であり得る。赤蛍光体６４Ｒ、緑蛍光体６４Ｇ、および青散乱体６４Ｂの粒径は、１μｍ以下であることが望ましい。赤蛍光体６４Ｒおよび緑蛍光体６４Ｇは、それぞれ、量子ドット蛍光体から好適に形成され得る。青散乱体６４Ｂは、粒径が１０ｎｍ以上６０ｎｍ以下の透明な粉末粒子から形成され得る。
【０１６１】
青散乱体６４Ｂは、μＬＥＤ２２０から放射される青の光の波長（例えば約４５０ｎｍ）の１０％程度の粒径を持つ粒子を、その屈折率（ｎ）よりも充分に低い屈折率を有するマトリックス材料に分散させることによって形成され得る。このようにして形成された青散乱体６４Ｂは、青の光にレイリー散乱を生じさせることができる。青散乱体６４Ｂを構成する粉末粒子は、例えば酸化チタン（ｎ＝２．５〜２．７）、酸化クロム（ｎ＝２．５）、酸化ジルコニウム（ｎ＝２．２）、酸化亜鉛（ｎ＝１．９５）、アルミナ（ｎ＝１．７６）などの無機酸化物から形成され得る。マトリックス材料の屈折率は、粉末粒子の屈折率よりも０．２５以上、例えば０．５以上は高いことが望ましい。
【０１６２】
基板１００の下面１００Ｂは、μＬＥＤ２２０から放射された光に作用する凹凸表面を有していてもよい。そのような凹凸表面の存在は、赤蛍光体６４Ｒ、緑蛍光体６４Ｇ、および青散乱体６４Ｂから出射される光の放射強度依存性、または基板１００の下面１００Ｂにおける反射率を調整する。
【０１６３】
＜カラーディスプレイIII＞
以下、図１９Ａおよび図１９Ｂを参照しながら、本開示の実施形態におけるフルカラー表示が可能なμＬＥＤデバイス１０００Ｄの構成例を説明する。図１９Ａでは、Ｚ軸の方向が図１ＡにおけるＺ軸の方向から反転している。図１９Ｂは、μＬＥＤデバイス１０００Ｄの斜視図である。
【０１６４】
本実施形態におけるμＬＥＤデバイス１０００Ｄは、基板１００、フロントプレーン２００、中間層３００およびバックプレーン４００を備えている。これらの要素は、前述した様々な構成を備え得る。
【０１６５】
図示されているμＬＥＤデバイス１０００Ｄは、基板１００に形成された複数のリセス６６０を有している。これらのリセス６６０は、複数のμＬＥＤ２２０から放射された光がそれぞれ入射するように配置されている。言い換えると、個々のリセス６６０は画素領域を規定する。
【０１６６】
μＬＥＤデバイス１０００Ｄは、更に基板１００の複数のリセス６６０にそれぞれ配置された、赤蛍光体６６Ｒ、緑蛍光体６６Ｇ、および青散乱体６６Ｂを備えている。赤蛍光体６６Ｒは、μＬＥＤ２２０から放射された青の光を赤の光に変換し、緑蛍光体６６Ｇは、μＬＥＤ２２０から放射された青の光を緑の光に変換する。青散乱体６６Ｂは、μＬＥＤ２２０から放射された青の光を散乱する。青散乱体６６Ｂは、赤蛍光体６６Ｒまたは緑蛍光体６６Ｇから発せられた光の強度が示す放射角依存性（例えばランバーシアン分布）に似た放射角依存性を持つように設計され得る。
【０１６７】
赤蛍光体６６Ｒ、緑蛍光体６６Ｇ、および青散乱体６６Ｂの役割および材料は、前述したμＬＥＤデバイス１０００Ｃにおける赤蛍光体６４Ｒ、緑蛍光体６４Ｇ、および青散乱体６４Ｂの役割および材料と同様である。
【０１６８】
本実施形態でも、μＬＥＤ２２０の発光層２３から放射された光が青の波長（４３５〜４８５ｎｍ）を有するように、発光層２３の組成およびバンドギャップが調整されている。
【０１６９】
図１９Ａに示されている例においても、μＬＥＤデバイス１０００Ｄは、リセス６６０を覆う透明保護層６５０を備えている。簡単のため、図１９Ｂでは、透明保護層６５０の記載は省略されている。透明保護層６５０は、赤蛍光体６６Ｒおよび緑蛍光体６６Ｇが吸湿によって劣化しやすい場合、大気中の水分がこれらの蛍光体に悪影響を与えないように封止機能を発揮することが望ましい。透明保護層６５０は、有機層および無機層の積層体であってもよい。
【０１７０】
μＬＥＤデバイス１０００ＣとμＬＥＤデバイス１０００Ｄとの間にある主な相違点は、μＬＥＤデバイス１０００Ｄは、基板１００そのものが、赤蛍光体６６Ｒ、緑蛍光体６６Ｇ、および青散乱体６６Ｂを収容する凹部（リセス６６０）を備えていることにある。
【０１７１】
リセス６６０の形状は、基板１００の下面１００Ｂの法線方向から視たとき、矩形に限定されず、円、楕円、三角形その他の多角形などであり得る。また、リセス６６０の内壁は基板１００の下面１００Ｂに直交している必要はなく、傾斜していてもよい。具体的には、すり鉢状、角錐状の凹部からリセス６６０が構成されていてもよい。
【０１７２】
リセス６６０の深さは、例えば５００ｎｍ以上２５０μｍ以下であり得る。基板１００の厚さをＴとするとき、リセス６６０の深さは、例えば０．００１Ｔ以上０．５Ｔ以下であり、より好ましくは、０．１Ｔ以上０．３Ｔ以下である。赤蛍光体６６Ｒ、緑蛍光体６６Ｇ、および青散乱体６６Ｂがリセス６６０の底部に位置することにより、それぞれからμＬＥＤ２２０の発光層２３までの距離が短縮される。このことにより、μＬＥＤ２２０の発光層２３から放射され、赤蛍光体６６Ｒ、緑蛍光体６６Ｇ、および青散乱体６６Ｂのそれぞれに入射する光束が増加する。また視野角特性も改善される。
【０１７３】
本実施形態によれば、基板１００の厚さおよび強度を大きく維持しつつ、赤蛍光体６６Ｒ、緑蛍光体６６Ｇ、および青散乱体６６ＢからμＬＥＤ２２０の発光層２３までの距離を短縮することが可能になる。
【０１７４】
リセス６６０は、例えば、フェムト秒レーザまたはピコ秒レーザなどの超短パルスレーザで基板１００の下面１００Ｂを加工することによって形成され得る（アブレーション法）。また、リセス６６０の形状および位置を規定する複数の開口部を有するレジストマスクをリソグラフィ技術によって基板１００の下面１００Ｂ上に形成した後、基板１００の下面１００Ｂの露出部分をエッチングすることによってもリセス６６０を形成できる。このようなエッチングは、例えばＩＣＰおよびＲＩＥの組合せによって実現され得る。
【０１７５】
リセス６６０の底面および／または側面には、微細な凹凸が形成されていてもよい。そのような凹凸は、光を拡散したり、取り出し効率を高めたりするため、画像品質を向上させ得る。
【０１７６】
＜カラーディスプレイIＶ＞
以下、図２０を参照しながら、本開示の実施形態におけるフルカラー表示が可能なμＬＥＤデバイス１０００Ｅの構成例を説明する。図２０は、Ｚ軸の方向が図１ＡにおけるＺ軸の方向から反転している。前述したμＬＥＤデバイス１０００Ａにおける構成要素に対応する構成要素に同一の参照符号を与え、それらの構成要素の説明はここでは繰り返さない。
【０１７７】
本実施形態におけるμＬＥＤデバイス１０００Ｅは、基板１００、フロントプレーン２００、中間層３００およびバックプレーン４００を備えている。これらの要素は、前述した様々な構成を備え得る。
【０１７８】
図２０に示されるμＬＥＤデバイス１０００Ｅは、複数のμＬＥＤ２２０のそれぞれから放射された光を白色光に変換する蛍光体層６００Ｘと、白色光の各色成分を選択的に透過するカラーフィルタアレイ６２０とを更に備えている。カラーフィルタアレイ６２０は、蛍光体層６００Ｘを間に挟んで基板１００に支持されており、レッドフィルタ６２Ｒ、グリーンフィルタ６２Ｇ、およびブルーフィルタ６２Ｂを有している。
【０１７９】
本実施形態では、μＬＥＤ２２０の発光層２３から放射された光が紫外の波長（例えば３６５〜４００ｎｍ）または青紫の波長（４００ｎｍ〜４２０ｎｍ。典型的には、４０５ｎｍ）を有するように、発光層２３の組成およびバンドギャップが調整されている。具体的には、発光層２３を構成するＩｎyＧａ1-yＮにおけるＩｎの組成比率ｙを、例えば０≦ｙ≦０．１５の範囲内に設定する。ｙ＝０のとき、波長３６５ｎｍの発光が得られる。ｙ＝０．１のとき、青紫の波長を有する発光が得られる。なお、発光層２３を構成する半導体層をＡｌＧａＮまたはＩｎＡｌＧａＮから形成することにより、３６５ｎｍよりも短い波長を有する光を放射されることもできる。
【０１８０】
蛍光体層６００Ｘの例は、「量子ドット」と呼ばれる多数のナノ粒子（量子ドット蛍光体）を含有するシートであり得る。量子ドット蛍光体は、例えばＣｄＴｅ、ＩｎＰ、ＧａＮなどの半導体から形成され得る。量子ドット蛍光体は、そのサイズに応じて発する光の波長が変化する。励起光を受けて赤、緑、および青の光を発するように調整された量子ドット分散シートを蛍光体層６００Ｘとして利用することができる。このような蛍光体層６００Ｘを励起する光として紫外または青紫の光を用いると、蛍光体層６００Ｘの量子ドットで励起光から赤、緑、または青に変換された光が混合して形成された白色光が蛍光体層６００Ｘから出射され得る。
【０１８１】
量子ドットの蛍光体は、有機樹脂、低融点ガラスなどの無機材料、または、有機材料と無機材料のハイブリット材料から形成されたマトリクス内に分散されて使用される。分散される蛍光体の量（重量比率）は、青、緑、赤の順序で少なくなる。
【０１８２】
ある例における量子ドット蛍光体は、コア・シェル構造を有している。コアは、例えばＣｄＳ、ＩｎＰ、ＩｎＧａＰ、ＩｎＮ、ＣｄＳｅ、ＧａＩｎＮ、またはＺｎＣｄＳｅから形成され得る。特に波長３６０ｎｍ〜４６０ｎｍの発光を得る場合、ＣｄＳからコアが形成された蛍光体を好適に用いることができる。ＣｄＳからコアを形成する場合、コアの粒子径を４．０ｎｍ〜７．３ｎｍの範囲で調整すると、波長４４０ｎｍ〜４６０ｎｍの青の発光を得ることができる。他の材料（ＩｎＰ、ＩｎＧａＰ、ＩｎＮ、ＣｄＳｅ）からコアを形成する場合、例えば、青の光（中心波長４７５ｎｍ）は１．４ｎｍ〜３．３ｎｍの粒子径、緑の光（中心波長５３０ｎｍ）は１．７ｎｍ〜４．２ｎｍの粒子径、赤の光（中心波長６３０ｎｍ）は２．０ｎｍ〜６．１ｎｍの粒子径で得ることが可能である。どのような材料から量子ドットを形成するかは、量子効率、粒子径などに基づいて適宜決定され得る。なお、Ｉｎ0.5Ｇａ0.5Ｐからコアを形成した量子ドット蛍光体は、相対的に粒子径が大きいため、製造しやすいという利点がある。より高い量子効率を実現したい場合には、例えばＧａを含有しないＩｎＰからコアが形成された量子ドットを用いることが望ましい。
【０１８３】
本実施形態におけるμＬＥＤデバイス１０００Ｅが前述したμＬＥＤデバイス１０００Ｄと異なる点は、μＬＥＤ２２０から放射された光（励起光）の波長、および、蛍光体の構成にある。その他の点において、μＬＥＤデバイス１０００ＥはμＬＥＤデバイス１０００Ｄの構成と同様の構成を備えていてもよい。
【０１８４】
μＬＥＤ２２０から放射された光をそのまま色の三原色のひとつとして用いる代わりに、本実施形態では、μＬＥＤ２２０から放射された光を赤、緑、および青のそれぞれの蛍光体を励起するために用いている。このため、μＬＥＤ２２０の発光波長が変動またはシフトしても、色むらが発生しにくくなる。μＬＥＤ２２０の発光波長は、発光層２３の組成比率、駆動電流の大きさ、温度などによって変動し得る。しかし、本実施形態では、３原色のそれぞれに量子ドットの蛍光体を用いているため、上記の原因から励起光の波長が変動しても、蛍光体から出る光の波長にはほとんど影響しない。このため、本実施形態によれば、色むらが生じにくく、より優れた表示特性が実現する。
【０１８５】
＜カラーディスプレイＶ＞
以下、図２１を参照しながら、本開示の実施形態におけるフルカラー表示が可能なμＬＥＤデバイス１０００Ｆの構成例を説明する。図２１では、Ｚ軸の方向が図１ＡにおけるＺ軸の方向から反転している。
【０１８６】
本実施形態におけるμＬＥＤデバイス１０００Ｆは、基板１００、フロントプレーン２００、中間層３００およびバックプレーン４００を備えている。これらの要素は、前述した様々な構成を備え得る。ただし、本実施形態では、図２０の例と同様に、μＬＥＤ２２０の発光層２３から放射された光が紫外の波長（例えば３６５〜４００ｎｍ）または青紫（例えば４００〜４２０ｎｍ。典型的には４０５ｎｍ）の波長を有するように、発光層２３の組成およびバンドギャップが調整されている。
【０１８７】
図示されているμＬＥＤデバイス１０００Ｆは、基板１００に支持され、複数のμＬＥＤから放射された励起光がそれぞれ入射する複数の画素開口部６４５を規定するバンク層（厚さ：０．５〜３．０μｍ）６４０を備えている。また、μＬＥＤデバイス１０００Ｆは、バンク層６４０の複数の画素開口部６４５にそれぞれ配置された量子ドットの赤蛍光体６５Ｒ、量子ドットの緑蛍光体６５Ｇ、および量子ドットの青蛍光体６５Ｂを備えている。赤蛍光体６５Ｒは、μＬＥＤ２２０から放射された励起光を赤の光に変換し、緑蛍光体６５Ｇは、μＬＥＤ２２０から放射された励起光を緑の光に変換する。青蛍光体６５Ｂは、μＬＥＤ２２０から放射された励起光を青の光に変換する。
【０１８８】
各色の量子ドット蛍光体６５Ｒ、６５Ｇ、６５Ｂは、カラーディスプレイIＶの蛍光体層６００Ｘについて説明した材料から形成され得る。蛍光体層６００Ｘでは、励起光を赤、緑、青の光に変換する量子ドット蛍光体が混在しているが、本実施形態では、異なる色の量子ドット蛍光体６５Ｒ、６５Ｇ、６５Ｂが、空間的に分離した領域に位置している。
【０１８９】
本実施形態におけるμＬＥＤデバイス１０００Ｆが前述したμＬＥＤデバイス１０００Ｄと異なる点は、μＬＥＤ２２０から放射された光（励起光）の波長、および、蛍光体の構成にある。その他の点において、μＬＥＤデバイス１０００ＦはμＬＥＤデバイス１０００Ｄの構成と同様の構成を備えていてもよい。
【０１９０】
μＬＥＤ２２０から放射された光をそのまま色の三原色のひとつとして用いる代わりに、本実施形態では、μＬＥＤ２２０から放射された光を赤、緑、および青のそれぞれの蛍光体を励起するために用いている。このため、前述したように、μＬＥＤ２２０の発光波長が変動またはシフトしても、色むらが発生しにくく、より優れた表示特性が実現する。
【０１９１】
＜カラーディスプレイＶI＞
以下、図２２を参照しながら、本開示の実施形態におけるフルカラー表示が可能なμＬＥＤデバイス１０００Ｇの構成例を説明する。図２２では、Ｚ軸の方向が図１ＡにおけるＺ軸の方向から反転している。ただし、本実施形態では、図２０の例と同様に、μＬＥＤ２２０の発光層２３から放射された光が紫外の波長（例えば３６５〜４００ｎｍ）または青紫（例えば４００〜４２０ｎｍ。典型的には４０５ｎｍ）の波長を有するように、発光層２３の組成およびバンドギャップが調整されている。
【０１９２】
本実施形態におけるμＬＥＤデバイス１０００Ｇは、基板１００、フロントプレーン２００、中間層３００およびバックプレーン４００を備えている。これらの要素は、前述した様々な構成を備え得る。
【０１９３】
図示されているμＬＥＤデバイス１０００Ｇは、基板１００に形成された複数のリセス６６０を有している。これらのリセス６６０は、複数のμＬＥＤ２２０から放射された光がそれぞれ入射するように配置されている。言い換えると、個々のリセス６６０は画素領域を規定する。
【０１９４】
μＬＥＤデバイス１０００Ｇは、更に基板１００の複数のリセス６６０にそれぞれ配置された、赤蛍光体６７Ｒ、緑蛍光体６７Ｇ、および青蛍光体６７Ｂを備えている。赤蛍光体６７Ｒは、μＬＥＤ２２０から放射された励起光を赤の光に変換し、緑蛍光体６７Ｇは、μＬＥＤ２２０から放射された励起光を緑の光に変換する。青蛍光体６５Ｂは、μＬＥＤ２２０から放射された励起光を青の光に変換する。
【０１９５】
各色の量子ドット蛍光体６７Ｒ、６７Ｇ、６７Ｂは、カラーディスプレイＶの量子ドット蛍光体６５Ｒ、６５Ｇ、６５Ｂと同様である。
【０１９６】
本実施形態におけるμＬＥＤデバイス１０００Ｇが前述したμＬＥＤデバイス１０００Ｄと異なる点は、μＬＥＤ２２０から放射された光（励起光）の波長、および、蛍光体の構成にある。その他の点において、μＬＥＤデバイス１０００ＧはμＬＥＤデバイス１０００Ｄの構成と同様の構成を備えていてもよい。
【０１９７】
μＬＥＤ２２０から放射された光をそのまま色の三原色のひとつとして用いる代わりに、本実施形態では、μＬＥＤ２２０から放射された光を赤、緑、および青のそれぞれの蛍光体を励起するために用いている。このため、前述したように、μＬＥＤ２２０の発光波長が変動またはシフトしても、色むらが発生しにくく、より優れた表示特性が実現する。
【０１９８】
＜リフレクタ＞
以下、各μＬＥＤ２２０から放射された光を結晶成長基板１００およびバックプレーン４００の一方または両方に向けて反射するリフレクタを備えるマイクロＬＥＤデバイスの実施形態を説明する。
【０１９９】
図２３Ａは、μＬＥＤデバイス１０００Ｈの一部を示す断面図である。図２３Ｂは、μＬＥＤデバイス１０００ＨにおけるμＬＥＤアレイの配置例を示す平面図である。図２３Ａに示されているμＬＥＤデバイス１０００Ｈの断面は、図２３ＢのＡ−Ａ線断面に相当する。
【０２００】
μＬＥＤデバイス１０００Ｈが図１Ａおよび図１Ｄに示されているμＬＥＤデバイス１０００から異なる点は、金属プラグ２４が各μＬＥＤ２２０を取り囲み、かつ、各μＬＥＤ２２０から放射された光に対するリフレクタ２６０として機能する点にある。その他の点において、μＬＥＤデバイス１０００ＨはμＬＥＤデバイス１０００の構成と同様の構成を備えている。同様の構成については、ここで説明を繰り返さない。
【０２０１】
図２３Ａに示されるように、μＬＥＤデバイス１０００Ｈの素子分離領域２４０は、複数のμＬＥＤ２２０のそれぞれから放射された光を結晶成長基板１００に向けて反射するリフレクタ２６０を備えている。より具体的には、素子分離領域２４０は、複数のμＬＥＤ２２０の間を埋める埋め込み絶縁物２５を有しており、埋め込み絶縁物２５は、金属プラグ２４のためのＶ字型溝（スルーホール）を有している。埋め込み絶縁物２５は、μＬＥＤ２２０から放射された光を透過する材料から形成される。金属プラグ２４は、Ｖ字型溝の底で第２半導体層２２に接触している。この金属プラグ２４は、各μＬＥＤ２２０をバックプレーン４００に電気的に接続するための導電体として機能するだけではなく、リフレクタ２６０としても機能する。図示されているように、金属プラグ２４の側面（反射面２６０Ｓ）は、結晶成長基板１００の上面１００Ｔに対して直交しておらず、傾斜している。金属プラグ２４は、少なくとも第２半導体層２２に接触する部分においてオーミックコンタクトを実現する材料から形成されている。しかし、他の部分は、種々の金属材料から形成され得る。例えば、Ａｇ、Ａｕ、Ｃｕ、Ｐｄ、Ｐｔ、Ｔｉ、Ｎｉ、Ｍｏ、およびＷからなる群から選択された少なくとも１種の金属から形成され得る。μＬＥＤ２２０から放射される光の波長が比較的短い場合、例えば青紫または紫外の場合、反射率を高くするという観点から、金属プラグ２４の少なくとも側面はＡｌやＡｇなどの高反射率材料から形成されていることが望ましい。
【０２０２】
リフレクタ２６０として機能する金属プラグ２４は、図２３Ｂに示されるように、個々のμＬＥＤ２２０を取り囲んでいる。このため、μＬＥＤ２２０から四方に放射された光は、金属プラグ２４の傾斜した側面（反射面２６０Ｓ）によって結晶成長基板１００の方向に反射される。金属プラグ２４は、格子形状を有する１個の導電物である必要はなく、複数の部分に分離されていてもよい。ただし、図１Ｂまたは図１Ｃに示されるように、μＬＥＤ２２０の側面のうち、金属プラグ２４に対向する部分の面積が小さいと、リフレクタ２６０としての機能が不充分になる。このため、金属プラグ２４の形状は、μＬＥＤ２２０の側面のうちで金属プラグ２４に対向する部分の面積比率が５０％を超えるように設計されていることが望ましい。
【０２０３】
図２３Ａに記載されている金属プラグ２４の断面は、概略的に正三角形に類似した逆さの台形形状を有している。しかし、金属プラグ２４の断面の形状は、このような例に限定されない。図２４に示すように、金属プラグ２４のＸ軸方向（またはＹ軸方向）におけるサイズ（幅ｗ）は、金属プラグ２４のＺ軸方向におけるサイズ（高さｈ）に比べて大きくてもよい。金属プラグ２４の高さに対する幅の比率（ｗ／ｈ）の典型的な例は、０．５以上１０以下であり得る。
【０２０４】
図２４には、不図示のμＬＥＤ２２０から放射された光の一部が金属プラグ２４によって反射される様子も模式的に示されている。金属が光（電磁波）を反射する主たるメカニズムは、自由電子の集団的な電場応答である。図２４の左側に示されている金属プラグ２４の例は、光を下方に反射するが、図２４の右側に示されている金属プラグ２４の例は、光を上方に反射する。ここで、リフレクタ２６０の反射面２６０ＳとＸＹ面との間の角度を「反射面の傾斜角度θ」と定義する。本開示の実施形態において、傾斜角度θの範囲は、２０度以上９０度未満、または９０度超１６０度以下である。傾斜角度θの典型的な大きさは、３０度以上６０度以下、または１２０度以上１５０度以下である。
【０２０５】
図２５Ａは、μＬＥＤデバイス１０００Ｈの他の構成例の一部を示す断面図であり、図２５Ｂは、μＬＥＤデバイス１０００ＨにおけるμＬＥＤアレイの配置例を示す平面図である。図２３Ａおよび図２３Ｂに示される例と図２５Ａおよび図２５Ｂに示される例との間にある相違点は、金属プラグ２４の形状の違いにある。具体的には金属プラグ２４の側面（反射面２６０Ｓ）の傾斜角度が異なる。図２５Ａおよび図２５Ｂに示される例では、μＬＥＤ２２０から放射された光の一部が金属プラグ２４によって反射されてバックプレーン４００に向かう。なお、図２５Ａに示される第１コンタクト電極３１は、μＬＥＤ２２０から放射された光が透過し得る透明導電材料から形成されている。バックプレーン４００の薄膜トランジスタなどの回路要素もμＬＥＤ２２０から放射された光を遮断しない領域、例えば素子分離領域２４０に対向する領域内に配置されていることが望ましい。
【０２０６】
図２５Ａに示されているμＬＥＤデバイス１０００Ｈでは、バックプレーン４００を透過した光によって表示などが実行される。カラー表示を実現するには、図１７から図２２を参照しながら説明した種々の構造が結晶成長基板１００ではなくバックプレーン４００に形成され得る。
【０２０７】
次に、図２６を参照する。図２６に示される例では、金属プラグ２４が側面に反射層２８を有しており、この反射層２８がリフレクタ２６０として機能する。反射層２８は、金属プラグ２４の材料とは異なる材料から形成され得る。反射層２８の厚さは、例えば５ｎｍ以上３０ｎｍ以下である。反射層２８は、金属以外の材料から形成されていてもよい。反射層２８は、例えば、埋め込み絶縁物２５の屈折率とは異なる屈折率を有する誘電体材料から形成され得る。反射層２８と埋め込み絶縁物２５との界面に存在する屈折率差を利用してμＬＥＤ２２０から放射された光を反射することができる。この界面を透過して金属プラグ２４に入射した光は、金属プラグ２４そのものによって反射され得る。
【０２０８】
図２７は、μＬＥＤデバイス１０００Ｈの他の構成例を示す断面図である。この例における複数のμＬＥＤ２２０のそれぞれは、傾斜した側面２２０Ｓを有している。金属プラグ２４は、各μＬＥＤ２２０が有する側面２２０Ｓに接触している。金属プラグ２４の材料および構造は、図１４Ａから図１４Ｃを参照して説明した金属プラグ２４の材料および構造と同様である。この例において、金属プラグ２４は、各μＬＥＤ２２０が有する側面２２０Ｓに接触する反射面２６０Ｓを有しており、リフレクタ２６０として機能する。この例において、反射面２６０Ｓの傾斜角度θは、各μＬＥＤ２２０が有する側面２２０Ｓの傾斜角度を規定する。図２７に示される例において、反射面２６０Ｓの傾斜角度θは９０度未満であるが、前述したように、反射面２６０Ｓの傾斜角度θは９０度超であってもよい。反射面２６０Ｓの傾斜角度θは９０度未満のとき、μＬＥＤ２２０が有する側面２２０Ｓは順テーパを形成している。これに対して、反射面２６０Ｓの傾斜角度θが９０度超のとき、μＬＥＤ２２０が有する側面２２０Ｓは逆テーパを形成する。
【０２０９】
各μＬＥＤ２２０が有する側面２２０Ｓは、平面である必要はない。図２８は、側面２２０Ｓが円錐台の側面から形成されている例を示す斜視図である。各μＬＥＤ２２０の形状は、底面が多角形、円または楕円の任意の錐台から形成され得る。また、μＬＥＤ２２０の側面２２０Ｓは、順テーパを形成するように傾斜している必要はなく、逆テーパを形成するように傾斜していてもよい。更に、一部のμＬＥＤ２２０の側面２２０Ｓが順テーパを形成するように傾斜し、他のμＬＥＤ２２０の側面２２０Ｓが逆テーパを形成するように傾斜していてもよい。また、個々のμＬＥＤ２２０の側面２２０Ｓの一部が順テーパを形成するように傾斜している部分と、逆テーパを形成するように傾斜していている部分を含んでいてもよい。
【０２１０】
図２９は、μＬＥＤデバイス１０００Ｈの更に他の構成例を示す断面図である。この例における複数のμＬＥＤ２２０のそれぞれも、順テーパの側面２２０を有している。しかし、金属プラグ２４は、各μＬＥＤが有する側面２２０Ｓに接触していていない。この例において、金属プラグ２４は、埋め込み絶縁物２５に形成されたスルーホール内に位置している。この例において、各μＬＥＤ２２０から放射された光を結晶成長基板１００に向けて反射するリフレクタ２６０は、埋め込み絶縁物２５とμＬＥＤ２２０との界面（側面２２０Ｓ）である。このような界面反射は、埋め込み絶縁物２５の屈折率とμＬＥＤ２２０の屈折率との差異に起因して生じるフレネル反射である。μＬＥＤ２２０を構成し得る半導体の屈折率は、例えば２．１以上３．０以下の範囲にある。これらの屈折率よりも低い屈折率を有する誘電体から埋め込み絶縁物２５を形成した場合、反射面の傾斜角度を調整すれば、発光層２３から放射された光の全反射を生じさせることも可能である。
【０２１１】
なお、埋め込み絶縁物２５の屈折率はμＬＥＤ２２０の屈折率よりも高くてもよい。
【０２１２】
図３０は、μＬＥＤデバイス１０００Ｈの更に他の構成例を示す断面図である。この例における複数のμＬＥＤ２２０のそれぞれも、順テーパの側面２２０を有している。しかし、この例において、リフレクタ２６０は、μＬＥＤ２２０が有する側面２２０Ｓに接触した反射層２８から形成されていている。この反射層２８は、屈折率が異なる複数の誘電体層を交互に積層した誘電体多層膜であり得る。
【０２１３】
上記のリフリレクタ２６０によって結晶成長基板１００に向けて反射された光は、μＬＥＤ２２０から直接に結晶成長基板１００に向けて放射された光とともに、結晶成長基板１００を透過して外部に出る。このような光は、様々な用途に利用され得る。図１７から図２２を参照して説明したカラーディスプレイのための構成を採用することにより、フルカラーの画像を表示することも可能である。リフレクタ２６０の存在により、個々のμＬＥＤ２２０から放射された光が画素ごとの蛍光体に効率的に入射する。その結果、画素間のクロストーク（混色）が生じにくく、輝度も向上するという効果が得られる。
【産業上の利用可能性】
【０２１４】
本発明の実施形態は、新しいマイクロＬＥＤデバイスを提供する。マイクロＬＥＤデバイスは、ディスプレイとして用いられる場合、スマートフォン、タブレット端末、車載用ディスプレイ、および中小型から大型のテレビジョン装置に広く適用され得る。マイクロＬＥＤデバイスの用途は、ディスプレイに限定されない。
【符号の説明】
【０２１５】
２１・・・第１半導体層、２２・・・第２半導体層、２３・・・発光層、２４・・・金属プラグ、２５・・・埋め込み絶縁物、３１・・・第１コンタクト電極、３２・・・第２コンタクト電極、３６・・・ビア電極、３８・・・層間絶縁層、１００・・・結晶成長基板、２００・・・フロントプレーン、２２０・・・μＬＥＤ、２４０・・・素子分離領域、３００・・・中間層、４００・・・バックプレーン、１０００・・・μＬＥＤデバイス
【図１Ａ】
2020115851.tif 000003
【図１Ｂ】
2020115851.tif 000004
【図１Ｃ】
2020115851.tif 000005
【図１Ｄ】
2020115851.tif 000006
【図２】
2020115851.tif 000007
【図３】
2020115851.tif 000008
【図４Ａ】
2020115851.tif 000009
【図４Ｂ】
2020115851.tif 000010
【図４Ｃ】
2020115851.tif 000011
【図４Ｄ】
2020115851.tif 000012
【図４Ｅ】
2020115851.tif 000013
【図４Ｆ】
2020115851.tif 000014
【図４Ｇ】
2020115851.tif 000015
【図４Ｈ】
2020115851.tif 000016
【図５Ａ】
2020115851.tif 000017
【図５Ｂ】
2020115851.tif 000018
【図６】
2020115851.tif 000019
【図７Ａ】
2020115851.tif 000020
【図７Ｂ】
2020115851.tif 000021
【図７Ｃ】
2020115851.tif 000022
【図７Ｄ】
2020115851.tif 000023
【図７Ｅ】
2020115851.tif 000024
【図７Ｆ】
2020115851.tif 000025
【図８】
2020115851.tif 000026
【図９】
2020115851.tif 000027
【図１０】
2020115851.tif 000028
【図１１Ａ】
2020115851.tif 000029
【図１１Ｂ】
2020115851.tif 000030
【図１１Ｃ】
2020115851.tif 000031
【図１１Ｄ】
2020115851.tif 000032
【図１１Ｅ】
2020115851.tif 000033
【図１１Ｆ】
2020115851.tif 000034
【図１２Ａ】
2020115851.tif 000035
【図１２Ｂ】
2020115851.tif 000036
【図１２Ｃ】
2020115851.tif 000037
【図１３Ａ】
2020115851.tif 000038
【図１３Ｂ】
2020115851.tif 000039
【図１４Ａ】
2020115851.tif 000040
【図１４Ｂ】
2020115851.tif 000041
【図１４Ｃ】
2020115851.tif 000042
【図１５】
2020115851.tif 000043
【図１６Ａ】
2020115851.tif 000044
【図１６Ｂ】
2020115851.tif 000045
【図１６Ｃ】
2020115851.tif 000046
【図１６Ｄ】
2020115851.tif 000047
【図１７】
2020115851.tif 000048
【図１８Ａ】
2020115851.tif 000049
【図１８Ｂ】
2020115851.tif 000050
【図１９Ａ】
2020115851.tif 000051
【図１９Ｂ】
2020115851.tif 000052
【図２０】
2020115851.tif 000053
【図２１】
2020115851.tif 000054
【図２２】
2020115851.tif 000055
【図２３Ａ】
2020115851.tif 000056
【図２３Ｂ】
2020115851.tif 000057
【図２４】
2020115851.tif 000058
【図２５Ａ】
2020115851.tif 000059
【図２５Ｂ】
2020115851.tif 000060
【図２６】
2020115851.tif 000061
【図２７】
2020115851.tif 000062
【図２８】
2020115851.tif 000063
【図２９】
2020115851.tif 000064
【図３０】
2020115851.tif 000065
【手続補正書】
【提出日】令和3年6月3日(2021.6.3)
【手続補正１】
【補正対象書類名】特許請求の範囲
【補正対象項目名】全文
【補正方法】変更
【補正の内容】
【特許請求の範囲】
【請求項１】
結晶成長基板と、
前記結晶成長基板に支持されたフロントプレーンであって、それぞれが第１導電型の第１半導体層および第２導電型の第２半導体層を有する複数のマイクロＬＥＤ、ならびに前記複数のマイクロＬＥＤの間に位置する素子分離領域を含み、前記素子分離領域が、前記第２半導体層に電気的に接続された少なくともひとつの金属プラグを有している、フロントプレーンと、
前記フロントプレーンに支持された中間層であって、それぞれが前記複数のマイクロＬＥＤの前記第１半導体層に電気的に接続された複数の第１コンタクト電極、および前記金属プラグに接続された少なくともひとつの第２コンタクト電極を含む、中間層と、
前記中間層に支持されたバックプレーンであって、前記複数の第１コンタクト電極および前記少なくともひとつの第２コンタクト電極を介して前記複数のマイクロＬＥＤに電気的に接続された電気回路を有し、前記電気回路は複数の薄膜トランジスタを含む、バックプレーンと
を備え、
前記素子分離領域は、前記複数のマイクロＬＥＤのそれぞれから放射された光を前記結晶成長基板および前記バックプレーンの一方または両方に向けて反射するリフレクタを備え、
前記第１導電型はｐ型、前記第２導電型はｎ型であり、
前記金属プラグの表面が前記複数のマイクロＬＥＤのそれぞれが有する前記第１半導体層および前記第２半導体層の側面に直接接合しており、
前記第２半導体層の仕事関数をΦｎ、前記金属プラグの前記表面の仕事関数をΦｍとするとき、Φｍ＜Φｎであり、前記第２半導体層と前記金属プラグとの間にはオーミック接触が形成され、
前記金属プラグの少なくとも一部が前記リフレクタとして機能する、マイクロＬＥＤデバイス。
【請求項２】
前記複数のマイクロＬＥＤのそれぞれは、順テーパおよび／または逆テーパの側面を有している、請求項１に記載のマイクロＬＥＤデバイス。
【請求項３】
前記複数の薄膜トランジスタのそれぞれは、前記結晶成長基板に支持された前記フロントプレーンおよび／または前記中間層上に堆積した半導体層を有している、請求項１または２に記載のマイクロＬＥＤデバイス。
【請求項４】
前記フロントプレーンの前記素子分離領域は、前記複数のマイクロＬＥＤの間を埋める埋め込み絶縁物を有しており、前記埋め込み絶縁物は、前記金属プラグのための少なくともひとつのスルーホールを有している、請求項１から３のいずれかに記載のマイクロＬＥＤデバイス。
【請求項５】
前記フロントプレーンの前記素子分離領域は、前記複数のマイクロＬＥＤの側面をそれぞれ覆う複数の絶縁層を有しており、
前記金属プラグは、前記素子分離領域内において、前記複数の絶縁層によって囲まれた空間を埋めている、請求項１から４のいずれかに記載のマイクロＬＥＤデバイス。
【請求項６】
前記フロントプレーンの前記素子分離領域は、前記金属プラグによって埋められている、請求項５に記載のマイクロＬＥＤデバイス。
【請求項７】
前記金属プラグの前記第１半導体層に接触する前記表面と前記第２半導体層に接触する前記表面は、同一の金属材料から形成されている、請求項５または６に記載のマイクロＬＥＤデバイス。
【請求項８】
前記フロントプレーンは、平坦な表面を有しており、
前記平坦な表面は前記中間層に接している、請求項１から７のいずれかに記載のマイクロＬＥＤデバイス。
【請求項９】
前記中間層は、平坦な表面を有する層間絶縁層を含み、
前記層間絶縁層は、前記複数の第１コンタクト電極および前記少なくともひとつの第２コンタクト電極をそれぞれ前記電気回路に接続するための複数のコンタクトホールを有している、請求項１から８のいずれかに記載のマイクロＬＥＤデバイス。
【請求項１０】
結晶成長基板に支持されたフロントプレーンであって、それぞれが第１導電型の第１半導体層および第２導電型の第２半導体層を有する複数のマイクロＬＥＤ、ならびに前記複数のマイクロＬＥＤの間に位置する素子分離領域を含み、前記素子分離領域が、前記第２半導体層に電気的に接続された少なくともひとつの金属プラグを有している、フロントプレーン、および
前記フロントプレーンに支持された中間層であって、それぞれが前記複数のマイクロＬＥＤの前記第１半導体層に電気的に接続された複数の第１コンタクト電極、および前記金属プラグに接続された少なくともひとつの第２コンタクト電極を含む、中間層、
を備える積層構造体を用意する工程と、
前記積層構造体上にバックプレーンを形成する工程であって、前記複数の第１コンタクト電極および前記少なくともひとつの第２コンタクト電極を介して前記複数のマイクロＬＥＤに電気的に接続された電気回路を有し、前記電気回路は複数の薄膜トランジスタを含む、バックプレーンを形成する工程と、
を含み、
前記積層構造体を用意する工程は、前記複数のマイクロＬＥＤのそれぞれから放射された光を前記結晶成長基板および前記バックプレーンの一方または両方に向けて反射するリフレクタを前記素子分離領域に形成することを含み、
前記バックプレーンを形成する工程は、
前記積層構造体上に半導体層を堆積する工程と、
前記積層構造体上の前記半導体層をパターニングする工程と、
を含み、
前記第１導電型はｐ型、前記第２導電型はｎ型であり、
前記金属プラグの表面が前記複数のマイクロＬＥＤのそれぞれが有する前記第１半導体層および前記第２半導体層の側面に直接接合しており、
前記第２半導体層の仕事関数をΦｎ、前記金属プラグの前記表面の仕事関数をΦｍとするとき、Φｍ＜Φｎであり、前記第２半導体層と前記金属プラグとの間にはオーミック接触が形成され、
前記金属プラグの少なくとも一部が前記リフレクタとして機能する、マイクロＬＥＤデバイスの製造方法。
【手続補正２】
【補正対象書類名】明細書
【補正対象項目名】０１０５
【補正方法】変更
【補正の内容】
【０１０５】
本開示の実施形態では、バックプレーン４００に含まれるＴＦＴおよびその他の構成要素を半導体製造技術によってフロントプレーン２００および中間層３００の上層に形成するため、これらの構成要素を形成するためのプロセス温度に耐える材料を用いてフロントプレーン２００および中間層３００を形成する必要がある。例えば、埋め込み絶縁物２５、層間絶縁層３８、絶縁層４６は、有機材料から形成され得るが、この有機材料はバックプレーン４００を形成するプロセスの最高温度に耐える必要がある。具体的には、ＴＦＴを形成する工程で例えば３００℃を超えるような熱処理が行われる場合、３００℃の熱処理でも劣化しにくい耐熱性のある樹脂材料（たとえばポリイミド）から、埋め込み絶縁物２５、層間絶縁層３８、および／または絶縁層４６を形成することができる。
【手続補正３】
【補正対象書類名】明細書
【補正対象項目名】０１２９
【補正方法】変更
【補正の内容】
【０１２９】
更に、素子分離領域２４０が金属のような熱伝導性の高い材料で埋められるため、動作時にμＬＥＤ２２０で発生した熱を外部に伝導して放熱性を向上させる効果も得られる。
【手続補正４】
【補正対象書類名】明細書
【補正対象項目名】０１６０
【補正方法】変更
【補正の内容】
【０１６０】
バンク層６４０は、例えば格子形状を有しており、カーボンブラックまたは黒色顔料などが分散された遮光材料から形成され得る。バンク層６４０は、感光性材料、アクリル、ポリイミドなどの樹脂材料、低融点ガラスを含むペースト材料、ゾルゲル材料（例えばＳＯＧ）などから形成され得る。バンク層６４０を感光性材料から形成するときは、基板１００の下面１００Ｂに感光性材料を塗布した後、リソグラフィ工程で露光・現像によるパターニングを行うことにより、所定位置に画素開口部６４５を形成すればよい。画素開口部６４５の位置および大きさは、μＬＥＤ２２０の配置に整合するように決定される。画素開口部６４５のサイズは、例えば１０μｍ×１０μｍ以下であり得る。赤蛍光体６４Ｒ、緑蛍光体６４Ｇ、および青散乱体６４Ｂの粒径は、１μｍ以下であることが望ましい。赤蛍光体６４Ｒおよび緑蛍光体６４Ｇは、それぞれ、量子ドット蛍光体から好適に形成され得る。青散乱体６４Ｂは、粒径が１０ｎｍ以上６０ｎｍ以下の透明な粉末粒子から形成され得る。
【手続補正５】
【補正対象書類名】明細書
【補正対象項目名】０２１０
【補正方法】変更
【補正の内容】
【０２１０】
図２９は、μＬＥＤデバイス１０００Ｈの更に他の構成例を示す断面図である。この例における複数のμＬＥＤ２２０のそれぞれも、順テーパの側面２２０Ｓを有している。しかし、金属プラグ２４は、各μＬＥＤが有する側面２２０Ｓに接触していていない。この例において、金属プラグ２４は、埋め込み絶縁物２５に形成されたスルーホール内に位置している。この例において、各μＬＥＤ２２０から放射された光を結晶成長基板１００に向けて反射するリフレクタ２６０は、埋め込み絶縁物２５とμＬＥＤ２２０との界面（側面２２０Ｓ）である。このような界面反射は、埋め込み絶縁物２５の屈折率とμＬＥＤ２２０の屈折率との差異に起因して生じるフレネル反射である。μＬＥＤ２２０を構成し得る半導体の屈折率は、例えば２．１以上３．０以下の範囲にある。これらの屈折率よりも低い屈折率を有する誘電体から埋め込み絶縁物２５を形成した場合、反射面の傾斜角度を調整すれば、発光層２３から放射された光の全反射を生じさせることも可能である。
【手続補正６】
【補正対象書類名】明細書
【補正対象項目名】０２１２
【補正方法】変更
【補正の内容】
【０２１２】
図３０は、μＬＥＤデバイス１０００Ｈの更に他の構成例を示す断面図である。この例における複数のμＬＥＤ２２０のそれぞれも、順テーパの側面２２０Ｓを有している。しかし、この例において、リフレクタ２６０は、μＬＥＤ２２０が有する側面２２０Ｓに接触した反射層２８から形成されていている。この反射層２８は、屈折率が異なる複数の誘電体層を交互に積層した誘電体多層膜であり得る。
【国際調査報告】
2020115851.tif 000066
2020115851.tif 000067
2020115851.tif 000068
2020115851.tif 000069